(57)【特許請求の範囲】
【請求項１】
質量が１０ｇ／ｍ２以下のガラスクロスであって、
前記ガラスクロスの、下記式（１）に示す隣接する経糸間の隙間設計値Ｉｗｄが７０μｍ以上９５μｍ以下、及び下記式（２）に示す隣接する緯糸間の隙間設計値Ｉｆｄが７０μｍ以上９５μｍ以下であり、
前記ガラスクロスの、隣接する経糸間の隙間実測値（Ｉｗ）と隣接する緯糸間の隙間実測値（Ｉｆ）との比（Ｉｗ／Ｉｆ）が１．２５以上１．４５以下であり、
前記ガラスクロスの、下記式（３）で示すバスケットホール面積割合が１２％以上１８％以下である、ガラスクロス。
隣接する経糸間の隙間設計値Ｉｗｄ（μｍ）＝（２５０００／Ｗｗ）−（Ｄｗ×Ｎｗ）      ・・・式（１）
隣接する緯糸間の隙間設計値Ｉｆｄ（μｍ）＝（２５０００／Ｗｆ）−（Ｄｆ×Ｎｆ）      ・・・式（２）
バスケットホール面積割合（％）＝（Ｉｗ×Ｉｆ）／｛（２５０００／Ｗｗ）×（２５０００／Ｗｆ）｝×１００      ・・・式（３）
Ｗｗ：ガラスクロスの経糸密度（本／２５ｍｍ）
Ｗｆ：ガラスクロスの緯糸密度（本／２５ｍｍ）
Ｄｗ：ガラスクロスを構成する経糸の平均フィラメント径（μｍ）
Ｄｆ：ガラスクロスを構成する緯糸の平均フィラメント径（μｍ）
Ｎｗ：ガラスクロスを構成する経糸の平均フィラメント本数（本）
Ｎｆ：ガラスクロスを構成する緯糸の平均フィラメント本数（本）
Ｉｗ：ガラスクロス中の隣接する経糸間の隙間実測値（μｍ）
Ｉｆ：ガラスクロス中の隣接する緯糸間の隙間実測値（μｍ）
【請求項２】
請求項１に記載のガラスクロスを含むプリプレグであって、
該プリプレグの質量（ｇ／ｍ２）に対する前記ガラスクロスの質量（ｇ／ｍ２）の割合（ガラスクロスの質量／プリプレグの質量）が１０〜４０質量％である、プリプレグ。
【請求項３】
質量が１０ｇ／ｍ２以下のガラスクロスの製造方法であって、
前記ガラスクロスの、下記式（１）に示す隣接する経糸間の隙間設計値Ｉｗｄが７０μｍ以上９５μｍ以下、及び下記式（２）に示す隣接する緯糸間の隙間設計値Ｉｆｄが７０μｍ以上９５μｍ以下としつつ、
前記ガラスクロスの、隣接する経糸間の隙間実測値（Ｉｗ）と隣接する緯糸間の隙間実測値（Ｉｆ）との比（Ｉｗ／Ｉｆ）が１．２５以上１．４５以下、及び、前記ガラスクロスの、下記式（３）で示すバスケットホール面積割合が１２％以上１８％以下となるように、開繊処理をおこなうことを特徴とする、ガラスクロスの製造方法。
隣接する経糸間の隙間設計値Ｉｗｄ（μｍ）＝（２５０００／Ｗｗ）−（Ｄｗ×Ｎｗ）      ・・・式（１）
隣接する緯糸間の隙間設計値Ｉｆｄ（μｍ）＝（２５０００／Ｗｆ）−（Ｄｆ×Ｎｆ）      ・・・式（２）
バスケットホール面積割合（％）＝（Ｉｗ×Ｉｆ）／｛（２５０００／Ｗｗ）×（２５０００／Ｗｆ）｝×１００      ・・・式（３）
Ｗｗ：ガラスクロスの経糸密度（本／２５ｍｍ）
Ｗｆ：ガラスクロスの緯糸密度（本／２５ｍｍ）
Ｄｗ：ガラスクロスを構成する経糸の平均フィラメント径（μｍ）
Ｄｆ：ガラスクロスを構成する緯糸の平均フィラメント径（μｍ）
Ｎｗ：ガラスクロスを構成する経糸の平均フィラメント本数（本）
Ｎｆ：ガラスクロスを構成する緯糸の平均フィラメント本数（本）
Ｉｗ：ガラスクロス中の隣接する経糸間の隙間実測値（μｍ）
Ｉｆ：ガラスクロス中の隣接する緯糸間の隙間実測値（μｍ）
【発明の詳細な説明】
【技術分野】
【０００１】
本発明は、ガラスクロスに関する。
【背景技術】
【０００２】
近年、プリント配線板は、電子機器の小型化に伴い、軽量化が求められており、使用される材料も低質量であることが求められている。プリント配線板を製造するには、ガラスクロスに樹脂が含浸されたプリプレグが用いられるが、上記電子機器の軽量化に伴って、プリプレグも低質量であることが求められている。そして、プリプレグに含まれるガラスクロスも同様に低質量であることが求められている。
【０００３】
低質量のガラスクロスとして、例えば、下記（ｉ）〜（ｉｖ）を満足する、ガラスクロスが知られている（例えば、特許文献１参照）。
（ｉ）下記式（１）に示す開繊度が、経糸が７０〜９０％であり、緯糸が９５〜１２０％。
開繊度（％）＝｛（２５×１０００）／ＷＤ−Ｉ｝／（Ｄ×Ｎ）×１００  （１）
ＷＤ：経糸または緯糸の織密度（本／２５ｍｍ）
Ｉ：隣接する経糸間または緯糸間の隙間間隔（μｍ）
Ｄ：経糸または緯糸の平均フィラメント直径（μｍ）
Ｎ：経糸または緯糸の平均フィラメント本数（本）
（ｉｉ）隣接する前記経糸間の隙間間隔、または隣接する前記緯糸間の隙間間隔のいずれかが１００μｍ以下。
（ｉｉｉ）ＪＩＳ  Ｒ  ３４２０：２０１３  ７．１０．１に従って測定される厚さが１４μｍ以下。
（ｉｖ）ＪＩＳ  Ｒ  ３４２０：２１０３  ７．２に従って測定されるクロス質量が１１ｇ／ｍ２以下。
【０００４】
特許文献１のガラスクロスによれば、厚さを１４μｍ以下と薄くしつつ、例えば、厚さ２０μｍ以下のように薄いプリプレグ及び該プリプレグを用いた基板としたときに、ピンホールの発生を抑制することができるとされている。
【０００５】
また、低質量のガラスクロスとして、３．０〜４．２μｍの範囲の直径を備えるガラスフィラメントが１４〜５５本の範囲で集束されてなる経糸及び緯糸から構成され、該経糸及び緯糸の織密度が８６〜１４０本／２５ｍｍの範囲にあり、７．５〜１２．０μｍの範囲の厚さと、１ｍ２当たり６．０〜１０．０ｇの範囲の質量とを備え、ガラスクロスの厚さを経糸のガラスフィラメントの直径と緯糸のガラスフィラメントの直径との平均値で除した値（ガラスクロスの厚さ／｛（経糸のガラスフィラメントの直径＋緯糸のガラスフィラメントの直径）／２｝）として示される平均段数が２．００以上３．００未満の範囲にあるガラスクロスであって、前記経糸の開繊度（経糸の糸幅／（経糸を構成するガラスフィラメントの直径×経糸を構成するガラスフィラメントの本数））と前記緯糸の開繊度（緯糸の糸幅／（緯糸を構成するガラスフィラメントの直径×緯糸を構成するガラスフィラメントの本数））との相乗平均（（経糸の開繊度×緯糸の開繊度）１／２）で示される平均開繊度が１．０００〜１．３００の範囲にあり、前記緯糸の糸幅に対する前記経糸の糸幅の比（経糸の糸幅／緯糸の糸幅）で示される糸幅比が０．７２０〜０．９６０の範囲にあるガラスクロスが知られている（例えば特許文献２参照）。
【０００６】
特許文献２のガラスクロスによれば、平均段数を３．００未満としても、該ガラスクロスを用いたプリプレグにおいてピンホールの発生を抑制することができるとともに、該ガラスクロスの毛羽立ちが少ないことで該プリプレグの優れた外観品質を維持できるとされている。
【先行技術文献】
【特許文献】
【０００７】
【特許文献１】特開２０１７−４３８７３号公報
【特許文献２】特開２０１８−２１２７４号公報
【発明の概要】
【発明が解決しようとする課題】
【０００８】
低質量のプリプレグは、絶縁信頼性の観点から、例えば、プリプレグの総質量に対するガラスクロスの質量の割合が１０〜４０質量％程度と、ガラスクロスの質量割合が低いものとして使用されることが多い。しかしながら、本発明者が検討したところ、上記特許文献１及び２のガラスクロスは、プリプレグとする際にガラスクロスの質量割合が低いものとして樹脂溶液を含浸して硬化すると、得られるプリプレグは、製造時機械方向に走るシワ（タテシワ）が発生する場合があることを知得した。
【０００９】
そこで、本発明は、上記問題を解決し、低質量のガラスクロスを該ガラスクロスの質量割合が低いものとなるように樹脂溶液を含浸させてプリプレグとする際にも、ピンホール発生の抑制と、上記タテシワ発生の抑制との両立を図ることができるガラスクロスの提供を主な課題とする。
【課題を解決するための手段】
【００１０】
本発明者が上記問題の原因について検討したところ、低質量のガラスクロスを該ガラスクロスの質量割合が低いものとなるように樹脂溶液を含浸して硬化する際に、ガラスクロスの経糸方向（ガラスクロス長さ方向）の張力に対して緯糸方向（ガラスクロス幅方向）の張力が著しく低くなる。そして、特許文献１のガラスクロスにおいては、該ガラスクロスに含浸した樹脂を硬化する際の硬化収縮により緯糸がガラスクロス幅方向に微妙に動きやすく、結果、前記タテシワが発生しやすくなると考えた。具体的に、特許文献１のガラスクロスは、
（ｉ）隣接する経糸間の隙間同士の間隔が、隣接する緯糸間の隙間同士の間隔に対して大きく、経糸による緯糸の把持が十分でないこと、
（ｉｉ）元々薄いガラスクロスとするものであり、経糸及び緯糸が細く柔軟であること
（ｉｉｉ）低質量のガラスクロスを該ガラスクロスの質量割合が低いものとなるように樹脂溶液を含浸して硬化する際には、ガラスクロスの質量割合が比較的高いものとなるよう樹脂溶液を含浸して硬化させる場合に比して、緯糸が硬化収縮によりガラスクロス幅方向により動きやすくなること、
等が相俟って、緯糸がガラスクロス幅方向に微妙に動き、これに伴ってタテシワが発生しやすくなると考えた。
【００１１】
また、本発明者は、特許文献２のガラスクロスにおいては、過度な開繊処理をおこなうものであり、特に緯糸を構成する各フィラメントが目曲がりを起こし、これに起因してタテシワが発生しやすくなると考えた。すなわち、緯糸を構成する各フィラメントが目曲がりを起こすと、各フィラメントが緩んだ状態でガラスクロス中に存在することとなる。そして、緩んだフィラメントはガラスクロス幅方向に動き易い状態となっており、これに低質量のガラスクロスを該ガラスクロスの質量割合が低いものとなるように樹脂溶液を含浸し硬化すれば、硬化収縮の際に上記フィラメントの緩みに起因して緯糸がガラスクロス幅方向に微妙に動き、これに伴ってタテシワが発生しやすくなると考えた。
【００１２】
一方、上記作用機序を考慮すれば、ピンホール発生の抑制と上記タテシワ発生の抑制との両立は、ガラスクロスの経糸密度及び緯糸密度を大きくするか、又は経糸及び緯糸中のフィラメント本数を多くすれば良いとも考えられた。しかしながら、本発明者等は、ガラスクロスの経糸密度及び緯糸密度を大きくしたり、経糸及び緯糸中のフィラメント本数を多くしたりすると、ガラスクロスの質量が大きくなってしまい、プリプレグの質量も大きくなってしまうという問題があることを知得した。また、プリプレグおいて、ガラスクロスの質量割合を高くしすぎると、ガラスクロスがプリプレグ表面から露出し、信号層と露出したガラスクロスとが直接接触することで絶縁信頼性を損なうという問題があることも知得した。
【００１３】
さらに、本発明者等は、ガラスクロスが薄くなるにつれて、ガラスクロスの経糸密度及び緯糸密度を大きくしたり、経糸及び緯糸中のフィラメント本数を多くしたり、過剰な開繊処理を施すことで、隣接する経糸と緯糸とで囲まれる隙間空間が極端に小さくなると、ガラスクロスに内部歪みが生じやすく、タテシワが発生しやすくなるという問題があることも知得した。
【００１４】
そこで、本発明者が上記課題を解決すべく鋭意検討したところ、開繊処理前の、経糸及び緯糸の、フィラメント径、フィラメント本数及び織密度から計算される経糸間、緯糸間の隙間設計値を、過剰な開繊を要しないように特定数値以下として設計しておき、ガラスクロス質量を特定質量以下としながら経糸及び緯糸を相互に十分に把持するために、開繊処理後の隣接する経糸間の隙間実測値と隣接する緯糸間の隙間実測値との比を特定範囲内とし、かつ、隣接する経糸及び隣接する緯糸により形成されるバスケットホール（目開き部分）の面積割合を特定範囲とするように開繊処理をおこなうことにより、低質量のガラスクロスを該ガラスクロスの質量割合が低いものとなるように樹脂溶液を含浸させてプリプレグとする際に、ピンホール発生の抑制と、上記タテシワ発生の抑制との両立を図ることができることを見出した。本発明は、かかる知見に基づいて、更に検討を重ねることにより完成するに至った。
【００１５】
すなわち、本発明は、下記に掲げる態様の発明を提供する。
項１．質量が１０ｇ／ｍ２以下のガラスクロスであって、前記ガラスクロスの、下記式（１）に示す隣接する経糸間の隙間設計値Ｉｗｄが９５μｍ以下、及び下記式（２）に示す隣接する緯糸間の隙間設計値Ｉｆｄが９５μｍ以下であり、前記ガラスクロスの、隣接する経糸間の隙間実測値（Ｉｗ）と隣接する緯糸間の隙間実測値（Ｉｆ）との比（Ｉｗ／Ｉｆ）が１．１０以上１．６０以下であり、前記ガラスクロスの、下記式（３）で示すバスケットホール面積割合が１２％以上２０％以下である、ガラスクロス。
隣接する経糸間の隙間設計値Ｉｗｄ（μｍ）＝（２５０００／Ｗｗ）−（Ｄｗ×Ｎｗ）      ・・・式（１）
隣接する緯糸間の隙間設計値Ｉｆｄ（μｍ）＝（２５０００／Ｗｆ）−（Ｄｆ×Ｎｆ）      ・・・式（２）
バスケットホール面積割合（％）＝（Ｉｗ×Ｉｆ）／｛（２５０００／Ｗｗ）×（２５０００／Ｗｆ）｝×１００      ・・・式（３）
Ｗｗ：ガラスクロスの経糸密度（本／２５ｍｍ）
Ｗｆ：ガラスクロスの緯糸密度（本／２５ｍｍ）
Ｄｗ：ガラスクロスを構成する経糸の平均フィラメント径（μｍ）
Ｄｆ：ガラスクロスを構成する緯糸の平均フィラメント径（μｍ）
Ｎｗ：ガラスクロスを構成する経糸の平均フィラメント本数（本）
Ｎｆ：ガラスクロスを構成する緯糸の平均フィラメント本数（本）
Ｉｗ：ガラスクロス中の隣接する経糸間の隙間実測値（μｍ）
Ｉｆ：ガラスクロス中の隣接する緯糸間の隙間実測値（μｍ）
項２．前記隣接する経糸間の隙間設計値Ｉｗｄが７０μｍ以上９５μｍ以下、及び前記隣接する緯糸間の隙間設計値Ｉｆｄが７０μｍ以上９５μｍ以下であり、前記ガラスクロスの、隣接する経糸間の隙間実測値（Ｉｗ）と隣接する緯糸間の隙間実測値（Ｉｆ）との比（Ｉｗ／Ｉｆ）が１．２５以上１．４５以下であり、前記ガラスクロスのバスケットホール面積割合が１２％以上１８％以下である、項１に記載のガラスクロス。
項３．項１又は２に記載のガラスクロスを含むプリプレグであって、該プリプレグの質量（ｇ／ｍ２）に対する前記ガラスクロスの質量（ｇ／ｍ２）の割合（ガラスクロスの質量／プリプレグの質量）が１０〜４０質量％である、プリプレグ。
項４．質量が１０ｇ／ｍ２以下のガラスクロスの製造方法であって、前記ガラスクロスの、下記式（１）に示す隣接する経糸間の隙間設計値Ｉｗｄが９５μｍ以下、及び下記式（２）に示す隣接する緯糸間の隙間設計値Ｉｆｄが９５μｍ以下としつつ、前記ガラスクロスの、隣接する経糸間の隙間実測値（Ｉｗ）と隣接する緯糸間の隙間実測値（Ｉｆ）との比（Ｉｗ／Ｉｆ）が１．１０以上１．６０以下、及び、前記ガラスクロスの、下記式（３）で示すバスケットホール面積割合が１２％以上２０％以下となるように、開繊処理をおこなうことを特徴とする、ガラスクロスの製造方法。
隣接する経糸間の隙間設計値Ｉｗｄ（μｍ）＝（２５０００／Ｗｗ）−（Ｄｗ×Ｎｗ）      ・・・式（１）
隣接する緯糸間の隙間設計値Ｉｆｄ（μｍ）＝（２５０００／Ｗｆ）−（Ｄｆ×Ｎｆ）      ・・・式（２）
バスケットホール面積割合（％）＝（Ｉｗ×Ｉｆ）／｛（２５０００／Ｗｗ）×（２５０００／Ｗｆ）｝×１００      ・・・式（３）
Ｗｗ：ガラスクロスの経糸密度（本／２５ｍｍ）
Ｗｆ：ガラスクロスの緯糸密度（本／２５ｍｍ）
Ｄｗ：ガラスクロスを構成する経糸の平均フィラメント径（μｍ）
Ｄｆ：ガラスクロスを構成する緯糸の平均フィラメント径（μｍ）
Ｎｗ：ガラスクロスを構成する経糸の平均フィラメント本数（本）
Ｎｆ：ガラスクロスを構成する緯糸の平均フィラメント本数（本）
Ｉｗ：ガラスクロス中の隣接する経糸間の隙間実測値（μｍ）
Ｉｆ：ガラスクロス中の隣接する緯糸間の隙間実測値（μｍ）
【発明の効果】
【００１６】
本発明のガラスクロスによれば、質量が１０ｇ／ｍ２以下のガラスクロスであって、隣接する経糸間の隙間設計値Ｉｗｄが９５μｍ以下、及び隣接する緯糸間の隙間設計値Ｉｆｄが９５μｍであり、隣接する経糸間の隙間実測値（Ｉｗ）と隣接する緯糸間の隙間実測値（Ｉｆ）との比（Ｉｗ／Ｉｆ）が１．１０以上１．６０以下であり、バスケットホール面積割合が１２％以上２０％以下であることから、低質量のガラスクロスを該ガラスクロスの質量割合が低いものとなるように樹脂溶液を含浸させてプリプレグとする際に、ピンホール発生の抑制と、上記タテシワ発生の抑制との両立を図ることが可能となる。
【発明を実施するための形態】
【００１７】
以下、本発明について詳細に説明する。
【００１８】
本発明のガラスクロスは、質量が１０ｇ／ｍ２以下のガラスクロスであって、前記ガラスクロスの、下記式（１）に示す隣接する経糸間の隙間設計値Ｉｗｄが９５μｍ以下、及び下記式（２）に示す隣接する緯糸間の隙間設計値Ｉｆｄが９５μｍ以下であり、前記ガラスクロスの、隣接する経糸間の隙間実測値（Ｉｗ）と隣接する緯糸間の隙間実測値（Ｉｆ）との比（Ｉｗ／Ｉｆ）が１．１０以上１．６０以下であり、前記ガラスクロスの、下記式（３）で示すバスケットホール面積割合が１２％以上２０％以下である。
隣接する経糸間の隙間設計値Ｉｗｄ（μｍ）＝（２５０００／Ｗｗ）−（Ｄｗ×Ｎｗ）      ・・・式（１）
隣接する緯糸間の隙間設計値Ｉｆｄ（μｍ）＝（２５０００／Ｗｆ）−（Ｄｆ×Ｎｆ）      ・・・式（２）
バスケットホール面積割合（％）＝（Ｉｗ×Ｉｆ）／｛（２５０００／Ｗｗ）×（２５０００／Ｗｆ）｝×１００・・・式（３）
Ｗｗ：ガラスクロスの経糸密度（本／２５ｍｍ）
Ｗｆ：ガラスクロスの緯糸密度（本／２５ｍｍ）
Ｄｗ：ガラスクロスを構成する経糸の平均フィラメント径（μｍ）
Ｄｆ：ガラスクロスを構成する緯糸の平均フィラメント径（μｍ）
Ｎｗ：ガラスクロスを構成する経糸の平均フィラメント本数（本）
Ｎｆ：ガラスクロスを構成する緯糸の平均フィラメント本数（本）
Ｉｗ：ガラスクロス中の隣接する経糸間の隙間実測値（μｍ）
Ｉｆ：ガラスクロス中の隣接する緯糸間の隙間実測値（μｍ）
【００１９】
本発明のガラスクロスは、質量が１０ｇ／ｍ２以下であり、９．５ｇ／ｍ２以下が好ましく、９．０ｇ／ｍ２以下がより好ましい。上記質量の範囲の下限値については特に制限されないが、例えば、５．０ｇ／ｍ２以上が好ましく、６．０ｇ／ｍ２以上がより好ましく、７．０ｇ／ｍ２以上がより好ましく、８．０ｇ／ｍ２以上がさらに好ましい。なお、本発明において、上記質量は、ＪＩＳ  Ｒ  ３４２０：２１０３  ７．２に準じて測定、算出されるものである。
【００２０】
本発明のガラスクロスは、下記式（１）に示す隣接する経糸間の隙間設計値Ｉｗｄが９５μｍ以下、及び下記式（２）に示す隣接する緯糸間の隙間設計値Ｉｆｄが９５μｍ以下である。上記経糸間の隙間設計値及び緯糸間の隙間設計値の下限値については特に制限されないが、ピンホール発生の抑制と、上記タテシワ発生の抑制との両立をより一層図りやすくするという観点から、６０μｍ以上が好ましく、７０μｍ以上がより好ましく、８５μｍ以上がさらに好ましい。
【００２１】
隣接する経糸間の隙間設計値Ｉｗｄ（μｍ）＝（２５０００／Ｗｗ）−（Ｄｗ×Ｎｗ）      ・・・式（１）
隣接する緯糸間の隙間設計値Ｉｆｄ（μｍ）＝（２５０００／Ｗｆ）−（Ｄｆ×Ｎｆ）      ・・・式（２）
Ｗｗ：ガラスクロスの経糸密度（本／２５ｍｍ）
Ｗｆ：ガラスクロスの緯糸密度（本／２５ｍｍ）
Ｄｗ：ガラスクロスを構成する経糸の平均フィラメント径（μｍ）
Ｄｆ：ガラスクロスを構成する緯糸の平均フィラメント径（μｍ）
Ｎｗ：ガラスクロスを構成する経糸の平均フィラメント本数（本）
Ｎｆ：ガラスクロスを構成する緯糸の平均フィラメント本数（本）
【００２２】
上記経糸の隙間設計値及び緯糸の隙間設計値は、まず、複数のフィラメントからなる経糸及び緯糸（ガラス糸）中において、該ガラス糸を構成する全てのフィラメントがガラス糸幅方向に隙間なく一列に配置されたと仮想する。このとき、該仮想において、仮想的なガラス糸の幅（μｍ）は、平均フィラメント径×平均フィラメント本数（すなわち、経糸の場合はＤｗ×Ｎｗ）で算出できる。次に、織密度（経糸密度はＷｗ、緯糸密度はＷｆ）は、後述するように２５ｍｍ（２５０００μｍ）間のガラス糸本数であることから、２５０００μｍを織密度で除する（経糸の場合２５０００／Ｗｗ）ことで、ガラス糸の幅と隣り合うガラス糸同士の隙間間隔との和が算出できる。そして、ガラス糸の幅と隣り合うガラス糸同士の和から、上記仮想的なガラス糸幅を減じることで、上記仮想における、仮想的な隣接する経糸間の隙間間隔及び仮想的な隣接する経糸間の隙間間隔が算出でき、これらを夫々隣接する経糸間の隙間設計値及び隣接する緯糸間の隙間設計値とする。
【００２３】
本発明者は、特許文献２で具体的な実施例として挙げられているガラスクロスは、上記経糸の隙間設計値及び緯糸の隙間設計値が１００μｍを越えるものとして設計されており、これを過剰な開繊処理によって隙間を小さくする手法を採っていること、当該手法では、各フィラメントが緩んだ状態でガラスクロス中に存在することとなり、これに起因して、特に緯糸を構成する各フィラメントが目曲がりを起こし、これに起因してタテシワが発生しやすくなると考えた。そして、本発明者は、経糸の隙間設計値及び緯糸の隙間設計値を特定範囲以下とすることにより、上記タテシワの発生とピンホール抑制を図れることを見出したのである。
【００２４】
本発明のガラスクロスにおいて、ガラスクロスの経糸密度Ｗｗ及び緯糸密度Ｗｆ（本／２５ｍｍ）は、低質量のガラスクロスを該ガラスクロスの質量割合が低いものとなるように樹脂溶液を含浸させてプリプレグとする際に、ピンホール発生の抑制と、上記タテシワ発生の抑制との両立をより一層図りやすくする観点から、９０〜１６０本／２５ｍｍが好ましく、９５〜１５０本／２５ｍｍがより好ましく、１００〜１２０本／２５ｍｍがさらに好ましい。なお、本発明において、経糸密度及び緯糸密度は、ＪＩＳ  Ｒ  ３４２０  ２０１３  ７．９に従い、測定、算出されるものである。
【００２５】
本発明のガラスクロスにおいて、ガラスクロスを構成する経糸（ガラス糸）を構成するフィラメントの平均フィラメント径Ｄｗ及び緯糸（ガラス糸）を構成するフィラメントの平均フィラメント径Ｄｆは、低質量のガラスクロスを該ガラスクロスの質量割合が低いものとなるように樹脂溶液を含浸させてプリプレグとする際に、ピンホール発生の抑制と、上記タテシワ発生の抑制との両立をより一層図りやすくする観点から、２．５〜４．０μｍが好ましく、３．０〜３．７μｍがより好ましい。
【００２６】
本発明のガラスクロスにおいて、ガラスクロスを構成する経糸（ガラス糸）を構成するフィラメントの平均本数Ｎｗ及び緯糸（ガラス糸）を構成するフィラメントの平均フィラメント本数Ｎｆは、低質量のガラスクロスを該ガラスクロスの質量割合が低いものとなるように樹脂溶液を含浸させてプリプレグとする際に、ピンホール発生の抑制と、上記タテシワ発生の抑制との両立をより一層図りやすくする観点から、２５〜５０本が好ましく、３０〜４０本がより好ましい。
【００２７】
なお、本発明において、上記平均フィラメント径（Ｄｗ及びＤｆ）、並びに上記平均フィラメント本数（Ｎｗ及びＮｆ）は、次のように測定、算出されるものである。
【００２８】
すなわち、得られたガラスクロスを３０ｃｍ角にカットしたものを２枚用意し、一方を経糸観察用、他方を緯糸観察用として、それぞれをエポキシ樹脂（丸本ストルアス株式会社製商品名３０９１）に包埋して硬化させ、経糸、緯糸が観察可能な程度に研磨し、ＳＥＭ（日本電子株式会社製商品名ＪＳＭ−６３９０Ａ）を用い、フィラメント直径は倍率１０００倍で、フィラメント本数は倍率５００倍で観察、測定をおこなう。
（１）ガラス糸の平均フィラメント直径（μｍ）
経糸、緯糸それぞれについて無作為に３０本選び、該３０本のガラス糸の全フィラメントの直径（最も大きい部分）を測定して平均値を算出し、経糸及び緯糸の平均フィラメント直径とする。
（２）平均フィラメント本数（本）
経糸、緯糸それぞれについて無作為に２０本選び、２０本のガラス糸の全フィラメント数を測定して平均値を算出し、経糸及び緯糸の平均フィラメント直径とする。
【００２９】
本発明のガラスクロスにおいて、経糸及び緯糸の番手（ｔｅｘ）としては、特に制限されないが、低質量のガラスクロスを該ガラスクロスの質量割合が低いものとなるように樹脂溶液を含浸させてプリプレグとする際に、ピンホール発生の抑制と、上記タテシワ発生の抑制との両立をより一層図りやすくする観点から、０．５〜１．２ｔｅｘが好ましく、０．６〜１．１ｔｅｘがより好ましく、０．９〜１．１ｔｅｘがさらに好ましい。なお、本発明において、経糸及び緯糸の番手は、ＪＩＳ  Ｒ  ３４２０  ２０１３  ７．１に準じて、測定、算出するものである。
【００３０】
本発明において、経糸及び緯糸を構成するガラス材料については、特に制限されず、公知のガラス材料を用いることができる。ガラス材料としては、具体的には、無アルカリガラス（Ｅガラス）、耐酸性の含アルカリガラス（Ｃガラス）、高強度・高弾性率ガラス（Ｓガラス、Ｔガラス、ＵＴガラス（ユニチカグラスファイバー株式会社製）等）、耐アルカリ性ガラス（ＡＲガラス）、低誘電ガラス（ＮＥガラス、Ｌガラス、ＬＵガラス（ユニチカグラスファイバー株式会社製）等）等が挙げられる。これらのガラス材料の中でも、好ましくは汎用性の高い無アルカリガラス（Ｅガラス）が挙げられる。ガラス繊維布帛２を構成するガラス繊維は、１種類のガラス材料からなるものであってもよいし、異なるガラス材料からなるガラス繊維を２種類以上組み合わせたものであってもよい。
【００３１】
本発明のガラスクロスは、隣接する経糸間の隙間実測値（Ｉｗ）と隣接する緯糸間の隙間実測値（Ｉｆ）との比（Ｉｗ／Ｉｆ）が１．１０以上１．６０以下であり、１．２０以上１．４５以下がより好ましく、１．３０以上１．４０以下がさらに好ましい。上記比が１．６０以下とすることにより、経糸による緯糸の把持が十分となり、低質量のガラスクロスを該ガラスクロスの質量割合が低いものとなるように樹脂溶液を含浸して硬化する際に、緯糸がガラスクロス幅方向に微妙に動くことを抑制し、これに起因してタテシワの発生を防ぎやすくなる。また、上記比が１．１０以上とすることにより、低質量のガラスクロスを該ガラスクロスの質量割合が低いものとなるように樹脂溶液を含浸して硬化する際にピンホールの発生を抑制しやすくなる。
【００３２】
なお、本発明において、隣接する経糸間の隙間実測値及び隣接する緯糸間の隙間実測値は、次のように測定、算出される。すなわち、まず、ガラスクロスにおいて、任意に選ばれた３箇所から、経糸、緯糸ともに隙間が連続して１００箇所ずつ観察できる大きさにカットし、サンプルとする。次いで、該サンプルについて、マイクロスコープを用い、倍率１５０倍で隙間間隔の観察、測定をおこなう。具体的に、ガラスクロス平面の法線方向から、クロス経方向、緯方向それぞれ同一直線上に連続する隙間間隔１００箇所ずつについて観察する。それを上記任意に選ばれた３箇所についておこない、経糸、緯糸ともに合計３００箇所ずつ測定し、当該３００箇所の平均値を隙間実測値とする。
【００３３】
本発明のガラスクロスにおいて、隣接する経糸間の隙間実測値（Ｉｗ）としては、例えば、７０〜１２０μｍが挙げられ、低質量のガラスクロスを該ガラスクロスの質量割合が低いものとなるように樹脂溶液を含浸させてプリプレグとする際に、ピンホール発生の抑制と、上記タテシワ発生の抑制との両立をより一層図る観点から、８０〜１１０μｍがより好ましく、１００〜１１０μｍがさらに好ましい。また、本発明のガラスクロスにおいて、隣接する緯糸間の隙間実測値（Ｉｆ）としては、例えば、６０〜１００μｍが挙げられ、低質量のガラスクロスを該ガラスクロスの質量割合が低いものとなるように樹脂溶液を含浸させてプリプレグとする際に、ピンホール発生の抑制と、上記タテシワ発生の抑制との両立をより一層図る観点から、７０〜９０μｍがより好ましく、７５〜８０μｍがさらに好ましい。
【００３４】
本発明のガラスクロスにおいて、隣接する経糸間の隙間設計値Ｉｗｄ（μｍ）に対する、隣接する経糸間の隙間実測値（Ｉｗ）の比（Ｉｗ／Ｉｗｄ）としては、例えば、１．００〜１．３０が挙げられ、低質量のガラスクロスを該ガラスクロスの質量割合が低いものとなるように樹脂溶液を含浸させてプリプレグとする際に、ピンホール発生の抑制と、上記タテシワ発生の抑制との両立をより一層図る観点から、１．１０〜１．１８が好ましく挙げられる。また、隣接する緯糸間の隙間設計値Ｉｆｄ（μｍ）に対する、隣接する緯糸間の隙間実測値（Ｉｆ）の比（Ｉｆ／Ｉｆｄ）としては、例えば、０．７０〜１．００が挙げられ、低質量のガラスクロスを該ガラスクロスの質量割合が低いものとなるように樹脂溶液を含浸させてプリプレグとする際に、ピンホール発生の抑制と、上記タテシワ発生の抑制との両立をより一層図る観点から、０．８０〜１．００が好ましく挙げられる。
【００３５】
本発明のガラスクロスは、下記式（３）で示すバスケットホール面積割合が１２％以上２０％以下であり、１２％以上１８％以下が好ましく、１４％以上１７％以下がより好ましい。
バスケットホール面積割合（％）＝（Ｉｗ×Ｉｆ）／｛（２５０００／Ｗｗ）×（２５０００／Ｗｆ）｝×１００      ・・・式（３）
Ｉｗ：隣接する経糸間の隙間実測値（μｍ）
Ｉｆ：隣接する緯糸間の隙間実測値（μｍ）
Ｗｗ：ガラスクロスの経糸密度（本／２５ｍｍ）
Ｗｆ：ガラスクロスの緯糸密度（本／２５ｍｍ）
【００３６】
本発明のガラスクロスは、バスケットホール面積割合を１２％以上とすることにより、ガラスクロスに内部歪みが生じにくくなり、低質量のガラスクロスを該ガラスクロスの質量割合が低いものとなるように樹脂溶液を含浸させてプリプレグとする際にタテシワが発生しにくくなる。また、本発明のガラスクロスは、バスケットホール面積が２０％以下とすることにより、低質量のガラスクロスを該ガラスクロスの質量割合が低いものとなるように樹脂溶液を含浸させてプリプレグとする際にピンホールの発生を抑制しやすくなる。
【００３７】
本発明のガラスクロスにおいて、バスケットホール面積としては、低質量のガラスクロスを該ガラスクロスの質量割合が低いものとなるように樹脂溶液を含浸させてプリプレグとする際に、ピンホール発生の抑制と、上記タテシワ発生の抑制との両立をより一層図る観点から、例えば、３０００〜１２０００μｍ２が挙げられ、５０００〜９０００μｍ２がより好ましく、７５００〜８５００μｍ２がさらに好ましい。なお、上記バスケットホール面積は、前述した隣接する経糸間の隙間実測値Ｉｗ（μｍ）と隣接する緯糸間の隙間実測値Ｉｆ（μｍ）とを乗じることにより算出されるものである。
【００３８】
本発明のガラスクロスにおいて、バスケットホール面積設計値としては、低質量のガラスクロスを該ガラスクロスの質量割合が低いものとなるように樹脂溶液を含浸させてプリプレグとする際に、ピンホール発生の抑制と、上記タテシワ発生の抑制との両立をより一層図る観点から、例えば、例えば、３０００〜１２０００μｍ２が挙げられ、５０００〜９０００μｍ２がより好ましく、７５００〜８５００μｍ２がさらに好ましい。なお、本発明において、バスケットホール面積設計値は、前述した隣接する経糸間の隙間設計値Ｉｗｄ（μｍ）と隣接する緯糸間の隙間設計値Ｉｆｄ（μｍ）とを乗じることにより算出されるものである。
【００３９】
本発明のガラスクロスにおいて、上記したバスケットホール面積設計値に対するバスケットホール面積の比（バスケットホール面積／バスケットホール面積設計値）としては、低質量のガラスクロスを該ガラスクロスの質量割合が低いものとなるように樹脂溶液を含浸させてプリプレグとする際に、ピンホール発生の抑制と、上記タテシワ発生の抑制との両立をより一層図る観点から、０．８〜１．２が挙げられ、０．９〜１．１がより好ましく挙げられる。
【００４０】
本発明のガラスクロスの厚さとしては、例えば、１２μｍ以下が好ましく、１１μｍ以下がより好ましい。下限値としては、例えば、６μｍ以上が挙げられ、７μｍ以上が好ましく挙げられる。
【００４１】
ガラスクロスの織組織としては、特に制限されないが、例えば、平織、朱子織、綾織、斜子織、畦織などが挙げられる。中でも、平織が好ましい。また、本発明のガラスクロスは、ガラスクロスロール製品とすることが好ましい。当該ガラスクロスロール製品の長さとしては、例えば、１００ｍ以上が挙げられる。
【００４２】
次に、本発明のガラスクロスの製造方法について説明する。
【００４３】
本発明のガラスクロスの製造方法は、質量が１０ｇ／ｍ２以下のガラスクロスの製造方法であって、前記ガラスクロスの、下記式（１）に示す隣接する経糸間の隙間設計値Ｉｗｄが９５μｍ以下、及び下記式（２）に示す隣接する緯糸間の隙間設計値Ｉｆｄが９５μｍ以下としつつ、前記ガラスクロスの、隣接する経糸間の隙間実測値（Ｉｗ）と隣接する緯糸間の隙間実測値（Ｉｆ）との比（Ｉｗ／Ｉｆ）が１．１０以上１．６０以下、及び、前記ガラスクロスの、下記式（３）で示すバスケットホール面積割合が１２％以上２０％以下となるように、開繊処理をおこなう。
隣接する経糸間の隙間設計値Ｉｗｄ（μｍ）＝（２５０００／Ｗｗ）−（Ｄｗ×Ｎｗ）      ・・・式（１）
隣接する緯糸間の隙間設計値Ｉｆｄ（μｍ）＝（２５０００／Ｗｆ）−（Ｄｆ×Ｎｆ）      ・・・式（２）
バスケットホール面積割合（％）＝（Ｉｗ×Ｉｆ）／｛（２５０００／Ｗｗ）×（２５０００／Ｗｆ）｝×１００      ・・・式（３）
Ｗｗ：ガラスクロスの経糸密度（本／２５ｍｍ）
Ｗｆ：ガラスクロスの緯糸密度（本／２５ｍｍ）
Ｄｗ：ガラスクロスを構成する経糸の平均フィラメント径（μｍ）
Ｄｆ：ガラスクロスを構成する緯糸の平均フィラメント径（μｍ）
Ｎｗ：ガラスクロスを構成する経糸の平均フィラメント本数（本）
Ｎｆ：ガラスクロスを構成する緯糸の平均フィラメント本数（本）
Ｉｗ：ガラスクロス中の隣接する経糸間の隙間実測値（μｍ）
Ｉｆ：ガラスクロス中の隣接する緯糸間の隙間実測値（μｍ）
【００４４】
上記のようにガラスクロスを構成する経糸及び緯糸の織密度、当該経糸及び緯糸を構成するフィラメントの平均直径及び本数を調整して上記隣接する経糸間の隙間設計値及び隣接する緯糸間の隙間設計値としておいて、隣接する経糸間の隙間実測値（Ｉｗ）と隣接する緯糸間の隙間実測値（Ｉｆ）との比（Ｉｗ／Ｉｆ）が１．１０以上１．６０以下、及び、バスケットホール面積割合が１２％以上２０％以下となるように開繊処理を施すことで、低質量のガラスクロスを該ガラスクロスの質量割合が低いものとなるように樹脂溶液を含浸させてプリプレグとする際に、ピンホール発生の抑制と、上記タテシワ発生の抑制との両立を図ることができる。
【００４５】
開繊処理する方法としては、例えば、得られたガラスクロスに水流の圧力による開繊処理、水（例えば脱気水、イオン交換水、脱イオン水、電解陽イオン水又は電解陰イオン水等）等を媒体とした高周波振動による開繊処理、ロールによる加圧での加工処理等が挙げられる。かかる開繊処理は織成と同時に行ってもよいし、織成後に行ってもよい。後述するヒートクリーニング前或いは後若しくはヒートクリーニングと同時に行ってもよいし、後述する表面処理と同時に若しくは後に行ってもよい。また、経糸と緯糸の開繊程度を調整する方法としては、公知の手法が採用でき、経糸張力を調整する方法、緯方向にもピンチエキスパンダー、湾曲ゴムローラー、回転周動ローラー、ミラボーローラー、又はテンターといった方法を採用して経糸方向と緯糸方向との張力バランスを調整、付与しながら開繊をおこなう方法、又はこれらを組み合わせる方法等が挙げられる。
【００４６】
中でも、開繊処理する方法として、水流加工の圧力を０．９〜１．１ＭＰａとし、経糸方向（ガラスクロス長さ方向）の張力が１８〜２２Ｎ／ｍとし、緯糸をテンターで把持しながらヨコ方向にも５〜１０Ｎ／ｍの張力を付与して開繊処理を施すと、より一層、隣接する経糸間の隙間実測値（Ｉｗ）と隣接する緯糸間の隙間実測値（Ｉｆ）との比（Ｉｗ／Ｉｆ）が１．１０以上１．６０以下、及び、バスケットホール面積割合が１２％以上２０％以下としやすくなる。
【００４７】
本発明のガラスクロスの製造方法において、ガラスクロスの織成方法としては、従来公知の任意の方法を採用すればよく、例えば、経糸を整経工程及び糊付工程を施した後、ジェット織機（例えば、エアージェット織機、ウォータージェット織機等）、スルザー織機、レピヤー織機等を用いて緯糸を緯糸として打ち込むことが挙げられる。
【００４８】
織成したガラスクロスに、集束剤等、プリプレグとする際の樹脂の密着性、含浸性を阻害する物質が付着している場合は、例えば、ヒートクリーニング処理等により該物質を除去するのが好ましい。更に、ヒートクリーニング処理されたガラスクロスは従来公知のシランカップリング剤で表面処理が施されるのが好ましい。かかる表面処理手段は、従来公知の手段でよく、例えば、シランカップリング剤をガラスクロスに含浸する方法、塗布する方法、スプレーする方法等が挙げられる。
【００４９】
本発明のプリプレグは、前述した本発明のガラスクロスを含み、該プリプレグの質量（ｇ／ｍ２）に対する前記ガラスクロスの質量（ｇ／ｍ２）の割合（ガラスクロスの質量／プリプレグの質量）が１０〜４０質量％であり、２０〜３０質量％がより好ましい。本発明のプリプレグは、本発明のガラスクロスを含むことから、プリプレグの質量（ｇ／ｍ２）に対するガラスクロスの質量（ｇ／ｍ２）の割合を上記範囲としても、ピンホール発生の抑制と、上記タテシワ発生の抑制との両立を図ることが可能となる。
【００５０】
本発明のプリプレグは、ガラスクロスに加え、熱硬化性樹脂と、ガラスクロス以外の無機充填剤を含むことができる。
【００５１】
熱硬化性樹脂としては、熱により硬化する樹脂であれば特に限定されないが、例えば、フェノール樹脂、エポキシ樹脂、非ハロゲン系エポキシ樹脂、シアネート樹脂、マレイミド樹脂、ビスマレイミド樹脂、変性ビスマレイミド樹脂、イソシアネート樹脂、ベンゾシクロブテン樹脂、ビニル樹脂、ビスマレイミドトリアジン樹脂、フェノール樹脂、熱硬化型ポリフェニレンエーテル樹脂等が挙げられる。熱硬化性樹脂は、１種単独で用いても、２種以上を併用してもよい。
【００５２】
無機充填剤としては、例えば、天然シリカ、溶融シリカ、アモルファスシリカ、中空シリカ等のシリカ類；ベーマイト；酸化モリブデンやモリブデン酸亜鉛等のモリブデン化合物；アルミナ、タルク、焼成タルク、マイカ、ガラス短繊維、球状ガラス等のガラスフィラー（ＥガラスやＴガラス、ＵＴガラス（ユニチカグラスファイバー株式会社製）、Ｓガラス、Ｄガラス、ＮＥガラ、Ｌガラス、ＬＵガラス（ユニチカグラスファイバー株式会社製）などをガラス材料とするガラスフィラー）などが挙げられる。
【００５３】
無機充填材の平均粒子径（Ｄ５０）は、特に限定されないが、薄型多層プリント配線板用途に使用すること及び分散性の観点から、好ましくは１０ｎｍ〜５．０μｍが挙げられ、より好ましくは１００ｎｍ〜２．０μｍ、さらに好ましくは１００ｎｍ〜１．０μｍが挙げられる。ここで、平均粒子径（Ｄ５０）とはメジアン径を意味し、測定した粉体の粒度分布を２つに分けたときの大きい側と小さい側が等量となる径である。より具体的には、平均粒子径（Ｄ５０）は、レーザ回折散乱式の粒度分布測定装置により、メチルエチルケトン中に分散させた粉体の粒度分布を測定したときの、小さい粒子から体積積算して全体積の５０％に達したときの値を意味する。
【００５４】
無機充填材はシランカップリング剤などの表面処理剤で表面処理されたものが好ましい。無機充填材１００質量％に対する前記表面処理剤の付着量（強熱減量）は、０．１〜５．０質量％であり、好ましくは０．５〜３．０質量％であり、更に好ましくは０．７５〜２．０質量％である。
【００５５】
ガラスクロスに含浸される樹脂溶液（ワニス）の不揮発成分の濃度としては、５０〜１００質量％が挙げられる。また、不揮発成分中、前述した無機充填材の濃度が３０〜６０ｖｏｌ％となるようワニスを調製することができる。本発明のプリプレグにおいて、熱硬化性樹脂の質量（ｇ／ｍ２）に対する無機充填剤の質量（ｇ／ｍ２）の比（無機充填剤／熱硬化性樹脂）としては、例えば、０．５〜１．５が挙げられる。
【実施例】
【００５６】
以下に、実施例及び比較例を示して本発明を詳細に説明する。ただし、本発明は、実施例に限定されない。
【００５７】
（実施例１）
経糸及び緯糸として、ガラス材料がＥガラスであり、平均フィラメント径３．６μｍ、平均フィラメント本数４０本、撚り数０．５Ｚのガラス糸を用い、エアージェット織機で製織し、経糸密度が１０５本／２５ｍｍ、緯糸密度が１０５本／２５ｍｍの平織１３０ｃｍ幅のガラスクロスロールを得た。ついで、得られたガラスクロスに付着している紡糸集束剤と製織集束剤を４００℃で３０時間加熱して除去した。その後、表面処理剤のシランカップリング剤（Ｓ−３５０：Ｎ−ビニルベンジル−アミノエチル−γ−アミノプロピルトリメトキシシラン（塩酸塩）チッソ株式会社）を１０ｇ／Ｌの濃度に調整しパダーロールで絞った後、１２０℃で１分乾燥・キュアリングした。そして、圧力１．０ＭＰａの水流加工でガラスクロスの張力を経方向が２０Ｎ／ｍとしつつ、ガラスクロスの緯方向両端をテンターで把持しながら緯方向にも５〜１０Ｎ／ｍの張力を付与して開繊処理を施し、実施例１のガラスクロスロール製品を得た。得られたガラスクロスは、隣接する経糸間の隙間設計値Ｉｗｄが９４μｍ、隣接する緯糸間の隙間設計値Ｉｆｄが９４μｍ、隣接する経糸間の隙間実測値（Ｉｗ）と隣接する緯糸間の隙間実測値（Ｉｆ）との比が１．３８、バスケットホール面積割合が１４．９％であった。
【００５８】
次に、プリプレグを得るためのワニスを２種類調製した。
＜ワニスＡ＞
エポキシ樹脂（三菱化学株式会社製  ｊＥＲ５０４５Ｂ８０）  １００質量部
硬化剤（三菱化学株式会社製  ｊＥＲキュアＤＩＣＹ７）      ２．７質量部（ジシアンジアミド）
硬化促進剤（三菱化学株式会社製２−エチル−４−メチルイミダゾール）  ０．２質量部
希釈溶剤（キシダ化学株式会社製ジメチルホルムアミド）  ２０質量部
無機充填剤（球状ガラス、平均粒子径０．５μｍ）  ２５質量部
【００５９】
＜ワニスＢ＞
＜ワニスＢ＞
変性ビスマレイミド樹脂（株式会社プリンテック製  ＨＲ３０７０）  ６０質量部
硬化促進剤（三菱化学株式会社製２−エチル−４−メチルイミダゾール）  ０．３質量部
希釈溶剤（キシダ化学株式会社製メチルエチルケトン）  ４０質量部
無機充填剤（球状ガラス、平均粒子径０．５μｍ）  ２５質量部
【００６０】
実施例１のガラスクロスロール製品を長手方向（経方向）に連続的に繰り出し、ワニスＡに充分に浸漬させてガラスクロスにワニスＡを塗布した。続けて、ワニスＡが塗布されたガラスクロスをギャップロールを用いてプリプレグの質量（ｇ／ｍ２）に対するガラスクロスの質量（ｇ／ｍ２）の割合が表１に記載のものとなるようにワニスＡの付着量を調整し、さらに続けて樹脂の硬化度を指標するゲルタイムが１１０秒前後になるように乾燥機に通してそのまま巻き取り、実施例１のプリプレグロール製品Ａを得た。
【００６１】
また、実施例１のガラスクロスロール製品を長手方向（経方向）に連続的に繰り出し、今度はワニスＢに充分に浸漬させてガラスクロスにワニスＢを塗布した。続けて、ワニスＢが塗布されたガラスクロスをギャップロールを用いてプリプレグの質量（ｇ／ｍ２）に対するガラスクロスの質量（ｇ／ｍ２）の割合が表１に記載のものとなるようにワニスＢの付着量を調整し、ゲルタイムが１１０秒前後になるように乾燥機に通してそのまま巻き取り、実施例１のプリプレグロール製品Ｂを得た。
【００６２】
（実施例２）
経糸及び緯糸として、ガラス材料がＥガラスであり、平均フィラメント径３．６μｍ、平均フィラメント本数４０本、撚り数０．５Ｚのガラス糸を用い、エアージェット織機で製織し、経糸密度が１１０本／２５ｍｍ、緯糸密度が１１０本／２５ｍｍの平織１３０ｃｍ幅のガラスクロスロールを得た。ついで、得られたガラスクロスに付着している紡糸集束剤と製織集束剤を４００℃で３０時間加熱して除去した。その後、表面処理剤のシランカップリング剤（Ｓ−３５０：Ｎ−ビニルベンジル−アミノエチル−γ−アミノプロピルトリメトキシシラン（塩酸塩）チッソ株式会社）を１０ｇ／Ｌの濃度に調整しパダーロールで絞った後、１２０℃で１分乾燥・キュアリングした。そして、圧力１．０ＭＰａの水流加工でガラスクロスの張力を経方向が２０Ｎ／ｍとしつつ、ガラスクロスの緯方向両端をテンターで把持しながら緯方向にも５〜１０Ｎ／ｍの張力を付与して開繊処理を施し、実施例２のガラスクロスロール製品を得た。得られたガラスクロスは、隣接する経糸間の隙間設計値Ｉｗｄが８３μｍ、隣接する緯糸間の隙間設計値Ｉｆｄが８３μｍ、隣接する経糸間の隙間実測値（Ｉｗ）と隣接する緯糸間の隙間実測値（Ｉｆ）との比が１．５１、バスケットホール面積割合が１６．０％であった。
【００６３】
次に、プリプレグを得るためのワニスとして、実施例１と同様、ワニスＡとワニスＢを準備した。
【００６４】
実施例２のガラスクロスロール製品を長手方向（経方向）に連続的に繰り出し、ワニスＡに充分に浸漬させてガラスクロスにワニスＡを塗布した。続けて、ワニスＡが塗布されたガラスクロスをギャップロールを用いてプリプレグの質量（ｇ／ｍ２）に対するガラスクロスの質量（ｇ／ｍ２）の割合が表１に記載のものとなるようにワニスＡの付着量を調整し、ゲルタイムが１１０秒前後になるように乾燥機に通してそのまま巻き取り、実施例２のプリプレグロール製品Ａを得た。
【００６５】
また、実施例２のガラスクロスロール製品を長手方向（経方向）に連続的に繰り出し、今度はワニスＢに充分に浸漬させてガラスクロスにワニスＢを塗布した。続けて、ワニスＢが塗布されたガラスクロスをギャップロールを用いてプリプレグの質量（ｇ／ｍ２）に対するガラスクロスの質量（ｇ／ｍ２）の割合が表１に記載のものとなるようにワニスＢの付着量を調整し、ゲルタイムが１１０秒前後になるように乾燥機に通してそのまま巻き取り、実施例２のプリプレグロール製品Ｂを得た。
【００６６】
（実施例３）
経糸及び緯糸として、ガラス材料がＥガラスであり、平均フィラメント径３．６μｍ、平均フィラメント本数３６本、撚り数０．５Ｚのガラス糸を用い、エアージェット織機で製織し、経糸密度が１１５本／２５ｍｍ、緯糸密度が１１５本／２５ｍｍの平織１３０ｃｍ幅のガラスクロスロールを得た。ついで、得られたガラスクロスに付着している紡糸集束剤と製織集束剤を４００℃で３０時間加熱して除去した。その後、表面処理剤のシランカップリング剤（Ｓ−３５０：Ｎ−ビニルベンジル−アミノエチル−γ−アミノプロピルトリメトキシシラン（塩酸塩）チッソ株式会社）を１０ｇ／Ｌの濃度に調整しパダーロールで絞った後、１２０℃で１分乾燥・キュアリングした。そして、圧力１．０ＭＰａの水流加工でガラスクロスの張力を経方向が２０Ｎ／ｍとしつつ、ガラスクロスの緯方向両端をテンターで把持しながら緯方向にも５〜１０Ｎ／ｍの張力を付与して開繊処理を施し、実施例３のガラスクロスロール製品を得た。得られたガラスクロスは、隣接する経糸間の隙間設計値Ｉｗｄが８８μｍ、隣接する緯糸間の隙間設計値Ｉｆｄが８８μｍ、隣接する経糸間の隙間実測値（Ｉｗ）と隣接する緯糸間の隙間実測値（Ｉｆ）との比が１．３４、バスケットホール面積割合が１６．４％であった。
【００６７】
次に、プリプレグを得るためのワニスとして、実施例１と同様、ワニスＡとワニスＢを準備した。
【００６８】
実施例３のガラスクロスロール製品を長手方向（経方向）に連続的に繰り出し、ワニスＡに充分に浸漬させてガラスクロスにワニスＡを塗布した。続けて、ワニスＡが塗布されたガラスクロスをギャップロールを用いてプリプレグの質量（ｇ／ｍ２）に対するガラスクロスの質量（ｇ／ｍ２）の割合が表１に記載のものとなるようにワニスＡの付着量を調整し、ゲルタイムが１１０秒前後になるように乾燥機に通してそのまま巻き取り、実施例３のプリプレグロール製品Ａを得た。
【００６９】
また、実施例３のガラスクロスロール製品を長手方向（経方向）に連続的に繰り出し、今度はワニスＢに充分に浸漬させてガラスクロスにワニスＢを塗布した。続けて、ワニスＢが塗布されたガラスクロスをギャップロールを用いてプリプレグの質量（ｇ／ｍ２）に対するガラスクロスの質量（ｇ／ｍ２）の割合が表１に記載のものとなるようにワニスＢの付着量を調整し、ゲルタイムが１１０秒前後になるように乾燥機に通してそのまま巻き取り、実施例３のプリプレグロール製品Ｂを得た。
【００７０】
（実施例４）
経糸及び緯糸として、ガラス材料がＥガラスであり、平均フィラメント径３．６μｍ、平均フィラメント本数３６本、撚り数０．５Ｚのガラス糸を用い、エアージェット織機で製織し、経糸密度が１２５本／２５ｍｍ、緯糸密度が１２５本／２５ｍｍの平織１３０ｃｍ幅のガラスクロスロールを得た。ついで、得られたガラスクロスに付着している紡糸集束剤と製織集束剤を４００℃で３０時間加熱して除去した。その後、表面処理剤のシランカップリング剤（Ｓ−３５０：Ｎ−ビニルベンジル−アミノエチル−γ−アミノプロピルトリメトキシシラン（塩酸塩）チッソ株式会社）を１０ｇ／Ｌの濃度に調整しパダーロールで絞った後、１２０℃で１分乾燥・キュアリングした。そして、圧力１．０ＭＰａの水流加工でガラスクロスの張力を経方向が２０Ｎ／ｍとしつつ、ガラスクロスの緯方向両端をテンターで把持しながら緯方向にも５〜１０Ｎ／ｍの張力を付与して開繊処理を施し、実施例４のガラスクロスロール製品を得た。得られたガラスクロスは、隣接する経糸間の隙間設計値Ｉｗｄが７０μｍ、隣接する緯糸間の隙間設計値Ｉｆｄが７０μｍ、隣接する経糸間の隙間実測値（Ｉｗ）と隣接する緯糸間の隙間実測値（Ｉｆ）との比が１．５３、バスケットホール面積割合が１３．３％であった。
【００７１】
次に、プリプレグを得るためのワニスとして、実施例１と同様、ワニスＡとワニスＢを準備した。
【００７２】
実施例４のガラスクロスロール製品を長手方向（経方向）に連続的に繰り出し、ワニスＡに充分に浸漬させてガラスクロスにワニスＡを塗布した。続けて、ワニスＡが塗布されたガラスクロスをギャップロールを用いてプリプレグの質量（ｇ／ｍ２）に対するガラスクロスの質量（ｇ／ｍ２）の割合が表１に記載のものとなるようにワニスＡの付着量を調整し、樹脂の硬化度を指標するゲルタイムが１１０秒前後になるように乾燥条件を調整して乾燥機に通してそのまま巻き取り、実施例４のプリプレグロール製品Ａを得た。
【００７３】
また、実施例４のガラスクロスロール製品を長手方向（経方向）に連続的に繰り出し、今度はワニスＢに充分に浸漬させてガラスクロスにワニスＢを塗布した。続けて、ワニスＢが塗布されたガラスクロスをギャップロールを用いてプリプレグの質量（ｇ／ｍ２）に対するガラスクロスの質量（ｇ／ｍ２）の割合が表１に記載のものとなるようにワニスＢの付着量を調整し、樹脂の硬化度を指標するゲルタイムが１１０秒前後になるように乾燥条件を調整して乾燥機に通してそのまま巻き取り、実施例４のプリプレグロール製品Ｂを得た。
【００７４】
（実施例５）
経糸及び緯糸として、ガラス材料がＥガラスであり、平均フィラメント径３．３μｍ、平均フィラメント本数３５本、撚り数０．５Ｚのガラス糸を用い、エアージェット織機で製織し、経糸密度が１２５本／２５ｍｍ、緯糸密度が１２５本／２５ｍｍの平織１３０ｃｍ幅のガラスクロスロールを得た。ついで、得られたガラスクロスに付着している紡糸集束剤と製織集束剤を４００℃で３０時間加熱して除去した。その後、表面処理剤のシランカップリング剤（Ｓ−３５０：Ｎ−ビニルベンジル−アミノエチル−γ−アミノプロピルトリメトキシシラン（塩酸塩）チッソ株式会社）を１０ｇ／Ｌの濃度に調整しパダーロールで絞った後、１２０℃で１分乾燥・キュアリングした。そして、圧力１．０ＭＰａの水流加工でガラスクロスの張力を経方向が２０Ｎ／ｍとしつつ、ガラスクロスの緯方向両端をテンターで把持しながら緯方向にも５〜１０Ｎ／ｍの張力を付与して開繊処理を施し、実施例５のガラスクロスロール製品を得た。得られたガラスクロスは、隣接する経糸間の隙間設計値Ｉｗｄが８５μｍ、隣接する緯糸間の隙間設計値Ｉｆｄが８５μｍ、隣接する経糸間の隙間実測値（Ｉｗ）と隣接する緯糸間の隙間実測値（Ｉｆ）との比が１．２０、バスケットホール面積割合が１９．２％であった。
【００７５】
次に、プリプレグを得るためのワニスとして、実施例１と同様、ワニスＡとワニスＢを準備した。
【００７６】
実施例５のガラスクロスロール製品を長手方向（経方向）に連続的に繰り出し、ワニスＡに充分に浸漬させてガラスクロスにワニスＡを塗布した。続けて、ワニスＡが塗布されたガラスクロスをギャップロールを用いてプリプレグの質量（ｇ／ｍ２）に対するガラスクロスの質量（ｇ／ｍ２）の割合が表１に記載のものとなるようにワニスＡの付着量を調整し、樹脂の硬化度を指標するゲルタイムが１１０秒前後になるように乾燥条件を調整して乾燥機に通してそのまま巻き取り、実施例５のプリプレグロール製品Ａを得た。
【００７７】
また、実施例５のガラスクロスロール製品を長手方向（経方向）に連続的に繰り出し、今度はワニスＢに充分に浸漬させてガラスクロスにワニスＢを塗布した。続けて、ワニスＢが塗布されたガラスクロスをギャップロールを用いてプリプレグの質量（ｇ／ｍ２）に対するガラスクロスの質量（ｇ／ｍ２）の割合が表１に記載のものとなるようにワニスＢの付着量を調整し、樹脂の硬化度を指標するゲルタイムが１１０秒前後になるように乾燥条件を調整して乾燥機に通してそのまま巻き取り、実施例５のプリプレグロール製品Ｂを得た。
【００７８】
（実施例６）
経糸及び緯糸として、ガラス材料がＥガラスであり、平均フィラメント径３．１μｍ、平均フィラメント本数３４本、撚り数０．５Ｚのガラス糸を用い、エアージェット織機で製織し、経糸密度が１３５本／２５ｍｍ、緯糸密度が１３５本／２５ｍｍの平織１３０ｃｍ幅のガラスクロスロールを得た。ついで、得られたガラスクロスに付着している紡糸集束剤と製織集束剤を４００℃で３０時間加熱して除去した。その後、表面処理剤のシランカップリング剤（Ｓ−３５０：Ｎ−ビニルベンジル−アミノエチル−γ−アミノプロピルトリメトキシシラン（塩酸塩）チッソ株式会社）を１０ｇ／Ｌの濃度に調整しパダーロールで絞った後、１２０℃で１分乾燥・キュアリングした。そして、圧力１．５ＭＰａの水流加工でガラスクロスの張力を経方向が２０Ｎ／ｍとしつつ、ガラスクロスの緯方向両端をテンターで把持しながら緯方向にも５〜１０Ｎ／ｍの張力を付与して開繊処理を施し、実施例６のガラスクロスロール製品を得た。得られたガラスクロスは、隣接する経糸間の隙間設計値Ｉｗｄが８０μｍ、隣接する緯糸間の隙間設計値Ｉｆｄが８０μｍ、隣接する経糸間の隙間実測値（Ｉｗ）と隣接する緯糸間の隙間実測値（Ｉｆ）との比が１．２９、バスケットホール面積割合が１８．４％であった。
【００７９】
次に、プリプレグを得るためのワニスとして、実施例１と同様、ワニスＡとワニスＢを準備した。
【００８０】
実施例６のガラスクロスロール製品を長手方向（経方向）に連続的に繰り出し、ワニスＡに充分に浸漬させてガラスクロスにワニスＡを塗布した。続けて、ワニスＡが塗布されたガラスクロスをギャップロールを用いてプリプレグの質量（ｇ／ｍ２）に対するガラスクロスの質量（ｇ／ｍ２）の割合が表１に記載のものとなるようにワニスＡの付着量を調整し、樹脂の硬化度を指標するゲルタイムが１１０秒前後になるように乾燥条件を調整して乾燥機に通してそのまま巻き取り、実施例６のプリプレグロール製品Ａを得た。
【００８１】
また、実施例６のガラスクロスロール製品を長手方向（経方向）に連続的に繰り出し、今度はワニスＢに充分に浸漬させてガラスクロスにワニスＢを塗布した。続けて、ワニスＢが塗布されたガラスクロスをギャップロールを用いてプリプレグの質量（ｇ／ｍ２）に対するガラスクロスの質量（ｇ／ｍ２）の割合が表１に記載のものとなるようにワニスＢの付着量を調整し、樹脂の硬化度を指標するゲルタイムが１１０秒前後になるように乾燥条件を調整して乾燥機に通してそのまま巻き取り、実施例６のプリプレグロール製品Ｂを得た。
【００８２】
（実施例７）
経糸及び緯糸として、ガラス材料がＥガラスであり、平均フィラメント径３．１μｍ、平均フィラメント本数３２本、撚り数０．５Ｚのガラス糸を用い、エアージェット織機で製織し、経糸密度が１４５本／２５ｍｍ、緯糸密度が１４５本／２５ｍｍの平織１３０ｃｍ幅のガラスクロスロールを得た。ついで、得られたガラスクロスに付着している紡糸集束剤と製織集束剤を４００℃で３０時間加熱して除去した。その後、表面処理剤のシランカップリング剤（Ｓ−３５０：Ｎ−ビニルベンジル−アミノエチル−γ−アミノプロピルトリメトキシシラン（塩酸塩）ＪＮＣ株式会社）を１０ｇ／Ｌの濃度に調整しパダーロールで絞った後、１２０℃で１分乾燥・キュアリングした。そして、圧力１．０ＭＰａの水流加工でガラスクロスの張力を経方向が２０Ｎ／ｍとしつつ、ガラスクロスの緯方向両端をテンターで把持しながら緯方向にも５〜１０Ｎ／ｍの張力を付与して開繊処理を施し、実施例６のガラスクロスロール製品を得た。得られたガラスクロスは、隣接する経糸間の隙間設計値Ｉｗｄが７３μｍ、隣接する緯糸間の隙間設計値Ｉｆｄが７３μｍ、隣接する経糸間の隙間実測値（Ｉｗ）と隣接する緯糸間の隙間実測値（Ｉｆ）との比が１．１９、バスケットホール面積割合が１９．５％であった。
【００８３】
次に、プリプレグを得るためのワニスとして、実施例１と同様、ワニスＡとワニスＢを準備した。
【００８４】
実施例７のガラスクロスロール製品を長手方向（経方向）に連続的に繰り出し、ワニスＡに充分に浸漬させてガラスクロスにワニスＡを塗布した。続けて、ワニスＡが塗布されたガラスクロスをギャップロールを用いてプリプレグの質量（ｇ／ｍ２）に対するガラスクロスの質量（ｇ／ｍ２）の割合が表１に記載のものとなるようにワニスＡの付着量を調整し、樹脂の硬化度を指標するゲルタイムが１１０秒前後になるように乾燥条件を調整して乾燥機に通してそのまま巻き取り、実施例７のプリプレグロール製品Ａを得た。
【００８５】
また、実施例７のガラスクロスロール製品を長手方向（経方向）に連続的に繰り出し、今度はワニスＢに充分に浸漬させてガラスクロスにワニスＢを塗布した。続けて、ワニスＢが塗布されたガラスクロスをギャップロールを用いてプリプレグの質量（ｇ／ｍ２）に対するガラスクロスの質量（ｇ／ｍ２）の割合が表１に記載のものとなるようにワニスＢの付着量を調整し、樹脂の硬化度を指標するゲルタイムが１１０秒前後になるように乾燥条件を調整して乾燥機に通してそのまま巻き取り、実施例７のプリプレグロール製品Ｂを得た。
【００８６】
（比較例１）
経糸及び緯糸として、ガラス材料がＥガラスであり、平均フィラメント径３．６μｍ、平均フィラメント本数４０本、撚り数０．５Ｚのガラス糸を用い、エアージェット織機で製織し、経糸密度が１０５本／２５ｍｍ、緯糸密度が１０５本／２５ｍｍの平織１３０ｃｍ幅のガラスクロスロールを得た。ついで、得られたガラスクロスに付着している紡糸集束剤と製織集束剤を４００℃で３０時間加熱して除去した。その後、表面処理剤のシランカップリング剤（Ｓ−３５０：Ｎ−ビニルベンジル−アミノエチル−γ−アミノプロピルトリメトキシシラン（塩酸塩）チッソ株式会社）を１０ｇ／Ｌの濃度に調整しパダーロールで絞った後、１２０℃で１分乾燥・キュアリングした。そして、圧力０．５ＭＰａの水流加工でガラスクロスの張力を経方向が２０Ｎ／ｍとしつつ、ガラスクロスの緯方向両端をテンターで把持しながら緯方向にも５〜１０Ｎ／ｍの張力を付与して開繊処理を施し、比較例１のガラスクロスロール製品を得た。得られたガラスクロスは、隣接する経糸間の隙間設計値Ｉｗｄが９４μｍ、隣接する緯糸間の隙間設計値Ｉｆｄが９４μｍ、隣接する経糸間の隙間実測値（Ｉｗ）と隣接する緯糸間の隙間実測値（Ｉｆ）との比が１．３５、バスケットホール面積割合が２１．５％であった。
【００８７】
次に、プリプレグを得るためのワニスとして、実施例１と同様、ワニスＡとワニスＢを準備した。
【００８８】
比較例１のガラスクロスロール製品を長手方向（経方向）に連続的に繰り出し、ワニスＡに充分に浸漬させてガラスクロスにワニスＡを塗布した。続けて、ワニスＡが塗布されたガラスクロスをギャップロールを用いてプリプレグの質量（ｇ／ｍ２）に対するガラスクロスの質量（ｇ／ｍ２）の割合が表１に記載のものとなるようにワニスＡの付着量を調整し、樹脂の硬化度を指標するゲルタイムが１１０秒前後になるように乾燥条件を調整して乾燥機に通してそのまま巻き取り、比較例１のプリプレグロール製品Ａを得た。
【００８９】
また、比較例１のガラスクロスロール製品を長手方向（経方向）に連続的に繰り出し、今度はワニスＢに充分に浸漬させてガラスクロスにワニスＢを塗布した。続けて、ワニスＢが塗布されたガラスクロスをギャップロールを用いてプリプレグの質量（ｇ／ｍ２）に対するガラスクロスの質量（ｇ／ｍ２）の割合が表１に記載のものとなるようにワニスＢの付着量を調整し、樹脂の硬化度を指標するゲルタイムが１１０秒前後になるように乾燥条件を調整して乾燥機に通してそのまま巻き取り、比較例１のプリプレグロール製品Ｂを得た。
【００９０】
（比較例２）
経糸及び緯糸として、ガラス材料がＥガラスであり、平均フィラメント径３．６μｍ、平均フィラメント本数４０本、撚り数０．５Ｚのガラス糸を用い、エアージェット織機で製織し、経糸密度が１０５本／２５ｍｍ、緯糸密度が１０５本／２５ｍｍの平織１３０ｃｍ幅のガラスクロスロールを得た。ついで、得られたガラスクロスに付着している紡糸集束剤と製織集束剤を４００℃で３０時間加熱して除去した。その後、表面処理剤のシランカップリング剤（Ｓ−３５０：Ｎ−ビニルベンジル−アミノエチル−γ−アミノプロピルトリメトキシシラン（塩酸塩）チッソ株式会社）を１０ｇ／Ｌの濃度に調整しパダーロールで絞った後、１２０℃で１分乾燥・キュアリングした。そして、圧力１．２ＭＰａの水流加工でガラスクロスの張力を経方向が５０Ｎ／ｍとしつつ、ガラスクロスの緯方向両端をテンターで把持しながら緯方向にも２０〜２５Ｎ／ｍの張力を付与して開繊処理を施し、比較例２のガラスクロスロール製品を得た。得られたガラスクロスは、隣接する経糸間の隙間設計値Ｉｗｄが９４μｍ、隣接する緯糸間の隙間設計値Ｉｆｄが９４μｍ、隣接する経糸間の隙間実測値（Ｉｗ）と隣接する緯糸間の隙間実測値（Ｉｆ）との比が１．００、バスケットホール面積割合が１８．７％であった。
【００９１】
次に、プリプレグを得るためのワニスとして、実施例１と同様、ワニスＡとワニスＢを準備した。
【００９２】
比較例２のガラスクロスロール製品を長手方向（経方向）に連続的に繰り出し、ワニスＡに充分に浸漬させてガラスクロスにワニスＡを塗布した。続けて、ワニスＡが塗布されたガラスクロスをギャップロールを用いてプリプレグの質量（ｇ／ｍ２）に対するガラスクロスの質量（ｇ／ｍ２）の割合が表１に記載のものとなるようにワニスＡの付着量を調整し、樹脂の硬化度を指標するゲルタイムが１１０秒前後になるように乾燥条件を調整して乾燥機に通してそのまま巻き取り、比較例２のプリプレグロール製品Ａを得た。
【００９３】
また、比較例２のガラスクロスロール製品を長手方向（経方向）に連続的に繰り出し、今度はワニスＢに充分に浸漬させてガラスクロスにワニスＢを塗布した。続けて、ワニスＢが塗布されたガラスクロスをギャップロールを用いてプリプレグの質量（ｇ／ｍ２）に対するガラスクロスの質量（ｇ／ｍ２）の割合が表１に記載のものとなるようにワニスＢの付着量を調整し、樹脂の硬化度を指標するゲルタイムが１１０秒前後になるように乾燥条件を調整して乾燥機に通してそのまま巻き取り、比較例２のプリプレグロール製品Ｂを得た。
【００９４】
（比較例３）
経糸及び緯糸として、ガラス材料がＥガラスであり、平均フィラメント径３．６μｍ、平均フィラメント本数４０本、撚り数０．５Ｚのガラス糸を用い、エアージェット織機で製織し、経糸密度が１２５本／２５ｍｍ、緯糸密度が１２５本／２５ｍｍの平織１３０ｃｍ幅のガラスクロスロールを得た。ついで、得られたガラスクロスに付着している紡糸集束剤と製織集束剤を４００℃で３０時間加熱して除去した。その後、表面処理剤のシランカップリング剤（Ｓ−３５０：Ｎ−ビニルベンジル−アミノエチル−γ−アミノプロピルトリメトキシシラン（塩酸塩）チッソ株式会社）を１０ｇ／Ｌの濃度に調整しパダーロールで絞った後、１２０℃で１分乾燥・キュアリングした。そして、圧力１．０ＭＰａの水流加工でガラスクロスの張力を経方向が２０Ｎ／ｍとしつつ、ガラスクロスの緯方向両端をテンターで把持しながら緯方向にも１５〜２０Ｎ／ｍの張力を付与して開繊処理を施し、比較例３のガラスクロスロール製品を得た。得られたガラスクロスは、隣接する経糸間の隙間設計値Ｉｗｄが５６μｍ、隣接する緯糸間の隙間設計値Ｉｆｄが５６μｍ、隣接する経糸間の隙間実測値（Ｉｗ）と隣接する緯糸間の隙間実測値（Ｉｆ）との比が１．２５、バスケットホール面積割合が９．８％であった。
【００９５】
次に、プリプレグを得るためのワニスとして、実施例１と同様、ワニスＡとワニスＢを準備した。
【００９６】
比較例３のガラスクロスロール製品を長手方向（経方向）に連続的に繰り出し、ワニスＡに充分に浸漬させてガラスクロスにワニスＡを塗布した。続けて、ワニスＡが塗布されたガラスクロスをギャップロールを用いてプリプレグの質量（ｇ／ｍ２）に対するガラスクロスの質量（ｇ／ｍ２）の割合が表１に記載のものとなるようにワニスＡの付着量を調整し、樹脂の硬化度を指標するゲルタイムが１１０秒前後になるように乾燥条件を調整して乾燥機に通してそのまま巻き取り、比較例３のプリプレグロール製品Ａを得た。
【００９７】
また、比較例３のガラスクロスロール製品を長手方向（経方向）に連続的に繰り出し、今度はワニスＢに充分に浸漬させてガラスクロスにワニスＢを塗布した。続けて、ワニスＢが塗布されたガラスクロスをギャップロールを用いてプリプレグの質量（ｇ／ｍ２）に対するガラスクロスの質量（ｇ／ｍ２）の割合が表１に記載のものとなるようにワニスＢの付着量を調整し、樹脂の硬化度を指標するゲルタイムが１１０秒前後になるように乾燥条件を調整して乾燥機に通してそのまま巻き取り、比較例３のプリプレグロール製品Ｂを得た。
【００９８】
（比較例４）
経糸及び緯糸として、ガラス材料がＥガラスであり、平均フィラメント径３．６μｍ、平均フィラメント本数４０本、撚り数０．５Ｚのガラス糸を用い、エアージェット織機で製織し、経糸密度が１０５本／２５ｍｍ、緯糸密度が１０５本／２５ｍｍの平織１３０ｃｍ幅のガラスクロスロールを得た。ついで、得られたガラスクロスに付着している紡糸集束剤と製織集束剤を４００℃で３０時間加熱して除去した。その後、表面処理剤のシランカップリング剤（Ｓ−３５０：Ｎ−ビニルベンジル−アミノエチル−γ−アミノプロピルトリメトキシシラン（塩酸塩）チッソ株式会社）を１０ｇ／Ｌの濃度に調整しパダーロールで絞った後、１２０℃で１分乾燥・キュアリングした。そして、圧力１．０ＭＰａの水流加工でガラスクロスの張力を経方向が５０Ｎ／ｍとし、緯方向に張力を付与せずに開繊処理を施したこと以外は、実施例１と同様に行い、比較例４のガラスクロスロール製品を得た。得られたガラスクロスは、隣接する経糸間の隙間設計値Ｉｗｄが９４μｍ、隣接する緯糸間の隙間設計値Ｉｆｄが９４μｍ、隣接する経糸間の隙間実測値（Ｉｗ）と隣接する緯糸間の隙間実測値（Ｉｆ）との比が１．６４、バスケットホール面積割合が１７．６％であった。
【００９９】
次に、プリプレグを得るためのワニスとして、実施例１と同様、ワニスＡとワニスＢを準備した。
【０１００】
比較例４のガラスクロスロール製品を長手方向（経方向）に連続的に繰り出し、ワニスＡに充分に浸漬させてガラスクロスにワニスＡを塗布した。続けて、ワニスＡが塗布されたガラスクロスをギャップロールを用いてプリプレグの質量（ｇ／ｍ２）に対するガラスクロスの質量（ｇ／ｍ２）の割合が表１に記載のものとなるようにワニスＡの付着量を調整し、樹脂の硬化度を指標するゲルタイムが１１０秒前後になるように乾燥条件を調整して乾燥機に通してそのまま巻き取り、比較例４のプリプレグロール製品Ａを得た。
【０１０１】
また、比較例４のガラスクロスロール製品を長手方向（経方向）に連続的に繰り出し、今度はワニスＢに充分に浸漬させてガラスクロスにワニスＢを塗布した。続けて、ワニスＢが塗布されたガラスクロスをギャップロールを用いてプリプレグの質量（ｇ／ｍ２）に対するガラスクロスの質量（ｇ／ｍ２）の割合が表１に記載のものとなるようにワニスＢの付着量を調整し、樹脂の硬化度を指標するゲルタイムが１１０秒前後になるように乾燥条件を調整して乾燥機に通してそのまま巻き取り、比較例４のプリプレグロール製品Ｂを得た。
【０１０２】
（比較例５）
経糸及び緯糸として、ガラス材料がＥガラスであり、平均フィラメント径３．６μｍ、平均フィラメント本数４０本、撚り数０．５Ｚのガラス糸を用い、エアージェット織機で製織し、経糸密度が１００本／２５ｍｍ、緯糸密度が１００本／２５ｍｍの平織１３０ｃｍ幅のガラスクロスロールを得た。ついで、得られたガラスクロスに付着している紡糸集束剤と製織集束剤を４００℃で３０時間加熱して除去した。その後、表面処理剤のシランカップリング剤（Ｓ−３５０：Ｎ−ビニルベンジル−アミノエチル−γ−アミノプロピルトリメトキシシラン（塩酸塩）チッソ株式会社）を１０ｇ／Ｌの濃度に調整しパダーロールで絞った後、１２０℃で１分乾燥・キュアリングした。そして、圧力１．５ＭＰａの水流加工でガラスクロスの張力を経方向が２０Ｎ／ｍとしつつ、ガラスクロスの緯方向両端をテンターで把持しながら緯方向にも１５〜２０Ｎ／ｍの張力を付与して開繊処理を施し、比較例５のガラスクロスロール製品を得た。得られたガラスクロスは、隣接する経糸間の隙間設計値Ｉｗｄが１０６μｍ、隣接する緯糸間の隙間設計値Ｉｆｄが１０６μｍ、隣接する経糸間の隙間実測値（Ｉｗ）と隣接する緯糸間の隙間実測値（Ｉｆ）との比が１．２２、バスケットホール面積割合が１５．８％であった。
【０１０３】
次に、プリプレグを得るためのワニスとして、実施例１と同様、ワニスＡとワニスＢを準備した。
【０１０４】
比較例５のガラスクロスロール製品を長手方向（経方向）に連続的に繰り出し、ワニスＡに充分に浸漬させてガラスクロスにワニスＡを塗布した。続けて、ワニスＡが塗布されたガラスクロスをギャップロールを用いてプリプレグの質量（ｇ／ｍ２）に対するガラスクロスの質量（ｇ／ｍ２）の割合が表１に記載のものとなるようにワニスＡの付着量を調整し、樹脂の硬化度を指標するゲルタイムが１１０秒前後になるように乾燥条件を調整して乾燥機に通してそのまま巻き取り、比較例５のプリプレグロール製品Ａを得た。
【０１０５】
また、比較例５のガラスクロスロール製品を長手方向（経方向）に連続的に繰り出し、今度はワニスＢに充分に浸漬させてガラスクロスにワニスＢを塗布した。続けて、ワニスＢが塗布されたガラスクロスをギャップロールを用いてプリプレグの質量（ｇ／ｍ２）に対するガラスクロスの質量（ｇ／ｍ２）の割合が表１に記載のものとなるようにワニスＢの付着量を調整し、樹脂の硬化度を指標するゲルタイムが１１０秒前後になるように乾燥条件を調整して乾燥機に通してそのまま巻き取り、比較例５のプリプレグロール製品Ｂを得た。
【０１０６】
（比較例６）
経糸及び緯糸として、ガラス材料がＥガラスであり、平均フィラメント径３．６μｍ、平均フィラメント本数３６本、撚り数０．５Ｚのガラス糸を用い、エアージェット織機で製織し、経糸密度が１１５本／２５ｍｍ、緯糸密度が１１５本／２５ｍｍの平織１３０ｃｍ幅のガラスクロスロールを得た。ついで、得られたガラスクロスに付着している紡糸集束剤と製織集束剤を４００℃で３０時間加熱して除去した。その後、表面処理剤のシランカップリング剤（Ｓ−３５０：Ｎ−ビニルベンジル−アミノエチル−γ−アミノプロピルトリメトキシシラン（塩酸塩）チッソ株式会社）を１０ｇ／Ｌの濃度に調整しパダーロールで絞った後、１２０℃で１分乾燥・キュアリングした。そして、圧力０．５ＭＰａの水流加工でガラスクロスの張力を経方向が２０Ｎ／ｍとしつつ、ガラスクロスの緯方向両端をテンターで把持しながら緯方向にも５〜１０Ｎ／ｍの張力を付与して開繊処理を施し、比較例６のガラスクロスロール製品を得た。得られたガラスクロスは、隣接する経糸間の隙間設計値Ｉｗｄが８８μｍ、隣接する緯糸間の隙間設計値Ｉｆｄが８８μｍ、隣接する経糸間の隙間実測値（Ｉｗ）と隣接する緯糸間の隙間実測値（Ｉｆ）との比が１．３４、バスケットホール面積割合が２１．５％であった。
【０１０７】
次に、プリプレグを得るためのワニスとして、実施例１と同様、ワニスＡとワニスＢを準備した。
【０１０８】
比較例６のガラスクロスロール製品を長手方向（経方向）に連続的に繰り出し、ワニスＡに充分に浸漬させてガラスクロスにワニスＡを塗布した。続けて、ワニスＡが塗布されたガラスクロスをギャップロールを用いてプリプレグの質量（ｇ／ｍ２）に対するガラスクロスの質量（ｇ／ｍ２）の割合が表１に記載のものとなるようにワニスＡの付着量を調整し、樹脂の硬化度を指標するゲルタイムが１１０秒前後になるように乾燥条件を調整して乾燥機に通してそのまま巻き取り、比較例６のプリプレグロール製品Ａを得た。
【０１０９】
また、比較例６のガラスクロスロール製品を長手方向（経方向）に連続的に繰り出し、今度はワニスＢに充分に浸漬させてガラスクロスにワニスＢを塗布した。続けて、ワニスＢが塗布されたガラスクロスをギャップロールを用いてプリプレグの質量（ｇ／ｍ２）に対するガラスクロスの質量（ｇ／ｍ２）の割合が表１に記載のものとなるようにワニスＢの付着量を調整し、樹脂の硬化度を指標するゲルタイムが１１０秒前後になるように乾燥条件を調整して乾燥機に通してそのまま巻き取り、比較例６のプリプレグロール製品Ｂを得た。
【０１１０】
（比較例７）
経糸及び緯糸として、ガラス材料がＥガラスであり、平均フィラメント径３．６μｍ、平均フィラメント本数３６本、撚り数０．５Ｚのガラス糸を用い、エアージェット織機で製織し、経糸密度が１１０本／２５ｍｍ、緯糸密度が１１０本／２５ｍｍの平織１３０ｃｍ幅のガラスクロスロールを得た。ついで、得られたガラスクロスに付着している紡糸集束剤と製織集束剤を４００℃で３０時間加熱して除去した。その後、表面処理剤のシランカップリング剤（Ｓ−３５０：Ｎ−ビニルベンジル−アミノエチル−γ−アミノプロピルトリメトキシシラン（塩酸塩）チッソ株式会社）を１０ｇ／Ｌの濃度に調整しパダーロールで絞った後、１２０℃で１分乾燥・キュアリングした。そして、圧力１．０ＭＰａの水流加工でガラスクロスの張力を経方向が２０Ｎ／ｍとしつつ、ガラスクロスの緯方向両端をテンターで把持しながら緯方向にも５〜１０Ｎ／ｍの張力を付与して開繊処理を施し、比較例７のガラスクロスロール製品を得た。得られたガラスクロスは、隣接する経糸間の隙間設計値Ｉｗｄが９８μｍ、隣接する緯糸間の隙間設計値Ｉｆｄが９８μｍ、隣接する経糸間の隙間実測値（Ｉｗ）と隣接する緯糸間の隙間実測値（Ｉｆ）との比が１．２９、バスケットホール面積割合が１８．９％であった。
【０１１１】
次に、プリプレグを得るためのワニスとして、実施例１と同様、ワニスＡとワニスＢを準備した。
【０１１２】
比較例７のガラスクロスロール製品を長手方向（経方向）に連続的に繰り出し、ワニスＡに充分に浸漬させてガラスクロスにワニスＡを塗布した。続けて、ワニスＡが塗布されたガラスクロスをギャップロールを用いてプリプレグの質量（ｇ／ｍ２）に対するガラスクロスの質量（ｇ／ｍ２）の割合が表１に記載のものとなるようにワニスＡの付着量を調整し、樹脂の硬化度を指標するゲルタイムが１１０秒前後になるように乾燥条件を調整して乾燥機に通してそのまま巻き取り、比較例７のプリプレグロール製品Ａを得た。
【０１１３】
また、比較例７のガラスクロスロール製品を長手方向（経方向）に連続的に繰り出し、今度はワニスＢに充分に浸漬させてガラスクロスにワニスＢを塗布した。続けて、ワニスＢが塗布されたガラスクロスをギャップロールを用いてプリプレグの質量（ｇ／ｍ２）に対するガラスクロスの質量（ｇ／ｍ２）の割合が表１に記載のものとなるようにワニスＢの付着量を調整し、樹脂の硬化度を指標するゲルタイムが１１０秒前後になるように乾燥条件を調整して乾燥機に通してそのまま巻き取り、比較例７のプリプレグロール製品Ｂを得た。
【０１１４】
（比較例８）
経糸及び緯糸として、ガラス材料がＥガラスであり、平均フィラメント径３．６μｍ、平均フィラメント本数３６本、撚り数０．５Ｚのガラス糸を用い、エアージェット織機で製織し、経糸密度が１１５本／２５ｍｍ、緯糸密度が１１５本／２５ｍｍの平織１３０ｃｍ幅のガラスクロスロールを得た。ついで、得られたガラスクロスに付着している紡糸集束剤と製織集束剤を４００℃で３０時間加熱して除去した。その後、表面処理剤のシランカップリング剤（Ｓ−３５０：Ｎ−ビニルベンジル−アミノエチル−γ−アミノプロピルトリメトキシシラン（塩酸塩）チッソ株式会社）を１０ｇ／Ｌの濃度に調整しパダーロールで絞った後、１２０℃で１分乾燥・キュアリングした。そして、圧力０．５ＭＰａの水流加工でガラスクロスの張力を経方向が５０Ｎ／ｍとし、緯方向に張力を付与せずに開繊処理を施したこと以外は、実施例１と同様に行い、比較例８のガラスクロスロール製品を得た。得られたガラスクロスは、隣接する経糸間の隙間設計値Ｉｗｄが８８μｍ、隣接する緯糸間の隙間設計値Ｉｆｄが８８μｍ、隣接する経糸間の隙間実測値（Ｉｗ）と隣接する緯糸間の隙間実測値（Ｉｆ）との比が１．７０、バスケットホール面積割合が１７．１％であった。
【０１１５】
次に、プリプレグを得るためのワニスとして、実施例１と同様、ワニスＡとワニスＢを準備した。
【０１１６】
比較例１のガラスクロスロール製品を長手方向（経方向）に連続的に繰り出し、ワニスＡに充分に浸漬させてガラスクロスにワニスＡを塗布した。続けて、ワニスＡが塗布されたガラスクロスをギャップロールを用いてプリプレグの質量（ｇ／ｍ２）に対するガラスクロスの質量（ｇ／ｍ２）の割合が表１に記載のものとなるようにワニスＡの付着量を調整し、樹脂の硬化度を指標するゲルタイムが１１０秒前後になるように乾燥条件を調整して乾燥機に通してそのまま巻き取り、比較例１のプリプレグロール製品Ａを得た。
【０１１７】
また、比較例１のガラスクロスロール製品を長手方向（経方向）に連続的に繰り出し、今度はワニスＢに充分に浸漬させてガラスクロスにワニスＢを塗布した。続けて、ワニスＢが塗布されたガラスクロスをギャップロールを用いてプリプレグの質量（ｇ／ｍ２）に対するガラスクロスの質量（ｇ／ｍ２）の割合が表１に記載のものとなるようにワニスＢの付着量を調整し、樹脂の硬化度を指標するゲルタイムが１１０秒前後になるように乾燥条件を調整して乾燥機に通してそのまま巻き取り、比較例１のプリプレグロール製品Ｂを得た。
【０１１８】
（比較例９）
経糸及び緯糸として、ガラス材料がＥガラスであり、平均フィラメント径３．６μｍ、平均フィラメント本数３６本、撚り数０．５Ｚのガラス糸を用い、エアージェット織機で製織し、経糸密度が１３０本／２５ｍｍ、緯糸密度が１３０本／２５ｍｍの平織１３０ｃｍ幅のガラスクロスロールを得た。ついで、得られたガラスクロスに付着している紡糸集束剤と製織集束剤を４００℃で３０時間加熱して除去した。その後、表面処理剤のシランカップリング剤（Ｓ−３５０：Ｎ−ビニルベンジル−アミノエチル−γ−アミノプロピルトリメトキシシラン（塩酸塩）チッソ株式会社）を１０ｇ／Ｌの濃度に調整しパダーロールで絞った後、１２０℃で１分乾燥・キュアリングした。そして、圧力１．５ＭＰａの水流加工でガラスクロスの張力を経方向が５０Ｎ／ｍとしつつ、ガラスクロスの緯方向両端をテンターで把持しながら緯方向にも２０〜２５Ｎ／ｍの張力を付与して開繊処理を施し、比較例９のガラスクロスロール製品を得た。得られたガラスクロスは、隣接する経糸間の隙間設計値Ｉｗｄが６３μｍ、隣接する緯糸間の隙間設計値Ｉｆｄが６３μｍ、隣接する経糸間の隙間実測値（Ｉｗ）と隣接する緯糸間の隙間実測値（Ｉｆ）との比が１．５０、バスケットホール面積割合が８．６％であった。
【０１１９】
次に、プリプレグを得るためのワニスとして、実施例１と同様、ワニスＡとワニスＢを準備した。
【０１２０】
比較例９のガラスクロスロール製品を長手方向（経方向）に連続的に繰り出し、ワニスＡに充分に浸漬させてガラスクロスにワニスＡを塗布した。続けて、ワニスＡが塗布されたガラスクロスをギャップロールを用いてプリプレグの質量（ｇ／ｍ２）に対するガラスクロスの質量（ｇ／ｍ２）の割合が表１に記載のものとなるようにワニスＡの付着量を調整し、樹脂の硬化度を指標するゲルタイムが１１０秒前後になるように乾燥条件を調整して乾燥機に通してそのまま巻き取り、比較例９のプリプレグロール製品Ａを得た。
【０１２１】
また、比較例９のガラスクロスロール製品を長手方向（経方向）に連続的に繰り出し、今度はワニスＢに充分に浸漬させてガラスクロスにワニスＢを塗布した。続けて、ワニスＢが塗布されたガラスクロスをギャップロールを用いてプリプレグの質量（ｇ／ｍ２）に対するガラスクロスの質量（ｇ／ｍ２）の割合が表１に記載のものとなるようにワニスＢの付着量を調整し、樹脂の硬化度を指標するゲルタイムが１１０秒前後になるように乾燥条件を調整して乾燥機に通してそのまま巻き取り、比較例９のプリプレグロール製品Ｂを得た。
【０１２２】
（比較例１０）
経糸及び緯糸として、ガラス材料がＥガラスであり、平均フィラメント径３．６μｍ、平均フィラメント本数３８本、撚り数０．５Ｚのガラス糸を用い、エアージェット織機で製織し、経糸密度が１０５本／２５ｍｍ、緯糸密度が１１０本／２５ｍｍの平織１３０ｃｍ幅のガラスクロスロールを得た。ついで、得られたガラスクロスに付着している紡糸集束剤と製織集束剤を４００℃で３０時間加熱して除去した。その後、表面処理剤のシランカップリング剤（Ｓ−３５０：Ｎ−ビニルベンジル−アミノエチル−γ−アミノプロピルトリメトキシシラン（塩酸塩）チッソ株式会社）を１０ｇ／Ｌの濃度に調整しパダーロールで絞った後、１２０℃で１分乾燥・キュアリングした。そして、圧力０．８ＭＰａの水流加工でガラスクロスの張力を経方向が２０Ｎ／ｍとしつつ、ガラスクロスの緯方向両端をテンターで把持しながら緯方向にも５〜１０Ｎ／ｍの張力を付与して開繊処理を施し、比較例１０のガラスクロスロール製品を得た。得られたガラスクロスは、隣接する経糸間の隙間設計値Ｉｗｄが１０１μｍ、隣接する緯糸間の隙間設計値Ｉｆｄが９０μｍ、隣接する経糸間の隙間実測値（Ｉｗ）と隣接する緯糸間の隙間実測値（Ｉｆ）との比が１．３３、バスケットホール面積割合が２１．７％であった。
【０１２３】
次に、プリプレグを得るためのワニスとして、実施例１と同様、ワニスＡとワニスＢを準備した。
【０１２４】
比較例１０のガラスクロスロール製品を長手方向（経方向）に連続的に繰り出し、ワニスＡに充分に浸漬させてガラスクロスにワニスＡを塗布した。続けて、ワニスＡが塗布されたガラスクロスをギャップロールを用いてプリプレグの質量（ｇ／ｍ２）に対するガラスクロスの質量（ｇ／ｍ２）の割合が表１に記載のものとなるようにワニスＡの付着量を調整し、樹脂の硬化度を指標するゲルタイムが１１０秒前後になるように乾燥条件を調整して乾燥機に通してそのまま巻き取り、比較例１０のプリプレグロール製品Ａを得た。
【０１２５】
また、比較例１０のガラスクロスロール製品を長手方向（経方向）に連続的に繰り出し、今度はワニスＢに充分に浸漬させてガラスクロスにワニスＢを塗布した。続けて、ワニスＢが塗布されたガラスクロスをギャップロールを用いてプリプレグの質量（ｇ／ｍ２）に対するガラスクロスの質量（ｇ／ｍ２）の割合が表１に記載のものとなるようにワニスＢの付着量を調整し、樹脂の硬化度を指標するゲルタイムが１１０秒前後になるように乾燥条件を調整して乾燥機に通してそのまま巻き取り、比較例１０のプリプレグロール製品Ｂを得た。
【０１２６】
実施例、比較例における測定及び評価は下記の方法でおこなった。
【０１２７】
１．平均フィラメント直径Ｄｗ及びＤｆ（μｍ）、平均フィラメント本数Ｎｗ及びＮｆ（本）
前述した方法にておこなった。
【０１２８】
２．番手（ｔｅｘ）
前述した方法にておこなった。
【０１２９】
３．織密度Ｗｗ及びＷｆ（本／２５ｍｍ）
前述した方法にておこなった。
【０１３０】
４．隣接する経糸間の隙間実測値Ｉｗ及び隣接する緯糸間の隙間実測値Ｉｆ（μｍ）
前述した方法にておこなった。
【０１３１】
５．ガラスクロスの質量（ｇ／ｍ２）及び厚さ（μｍ）
ガラスクロスの質量は、ＪＩＳ  Ｒ  ３４２０  ２０１３  ７．２に準じて、測定、算出した。ガラスクロスの厚さは、ＪＩＳ  Ｒ  ３４２０  ２０１３  ７．１０．１Ａ法に従い、測定、算出した。
【０１３２】
６．ピンホール発生の評価
得られたプリプレグロール製品から４００ｍｍ×４００ｍｍの四角形にカットしたプリプレグを、幅方向の任意の箇所から３枚採取し、これを長さ方向に任意に５０セット（合計１５０枚）採取し、１５０枚のプリプレグそれぞれ目視でピンホールの数をカウントして４個以内であったプリプレグを良品とし、１５０枚のうちの良品率について評価した。良品率が９０％以上のものを合格とした。
【０１３３】
７．タテシワ発生の評価
得られたプリプレグロール製品Ａ及びＢそれぞれについて無作為に長さ１００ｍを目視検査してタテシワの数を観察し、長さ１００ｍあたりのタテシワの数として、以下の基準により評価した。なお、タテシワは長さ１０ｃｍ以上のものをカウントした。
○：タテシワの発生が０〜２個／１００ｍであった。
△：タテシワの数が３〜５個／１００ｍであった。
×：タテシワの数が５個／１００ｍを越えるものであった。
【０１３４】
実施例及び比較例の各物性等について表１及び２に示す。
【０１３５】
【表１】
0006818278.tif 000002
【０１３６】
【表２】
0006818278.tif 000003
【０１３７】
実施例１〜７のガラスクロスは、質量が１０ｇ／ｍ２以下のガラスクロスであって、前記ガラスクロスの、隣接する経糸間の隙間設計値Ｉｗｄが９５μｍ以下、及び隣接する緯糸間の隙間設計値Ｉｆｄが９５μｍ以下であり、前記ガラスクロスの、隣接する経糸間の隙間実測値（Ｉｗ）と隣接する緯糸間の隙間実測値（Ｉｆ）との比（Ｉｗ／Ｉｆ）が１．１０以上１．６０以下であり、前記ガラスクロスの、下記式（３）で示すバスケットホール面積割合が１２％以上２０％以下であることから、低質量のガラスクロスを該ガラスクロスの質量割合が低いものとなるように樹脂溶液を含浸させてプリプレグとする際に、ピンホール発生の抑制と、上記タテシワ発生の抑制との両立を図ることが可能となるものであった。
【０１３８】
中でも、実施例１及び３のガラスクロスは、前記隣接する経糸間の隙間設計値Ｉｗｄが７０μｍ以上９５μｍ以下、及び前記隣接する緯糸間の隙間設計値Ｉｆｄが７０μｍ以上９５μｍ以下であり、前記ガラスクロスの、隣接する経糸間の隙間実測値（Ｉｗ）と隣接する緯糸間の隙間実測値（Ｉｆ）との比（Ｉｗ／Ｉｆ）が１．２５以上１．４５以下であり、前記ガラスクロスの、下記式（３）で示すバスケットホール面積割合が１２％以上１８％以下であることから、低質量のガラスクロスを該ガラスクロスの質量割合が低いものとなるように樹脂溶液を含浸させてプリプレグとする際に、ピンホール発生の抑制と、上記タテシワ発生の抑制との両立を図ることがより一層可能となるものであった。
【０１３９】
一方、比較例１は、バスケットホール面積割合が２０％を越えるものであったことから、低質量のガラスクロスを該ガラスクロスの質量割合が低いものとなるように樹脂溶液を含浸させてプリプレグとする際にピンホールの発生の抑制が困難となるものであった。
【０１４０】
比較例２は、隣接する経糸間の隙間実測値（Ｉｗ）と隣接する緯糸間の隙間実測値（Ｉｆ）との比（Ｉｗ／Ｉｆ）が１．１０未満であったことから、低質量のガラスクロスを該ガラスクロスの質量割合が低いものとなるように樹脂溶液を含浸して硬化する際にピンホールの発生の抑制が困難となるものであった。
【０１４１】
比較例３は、バスケットホール面積割合が１２％未満であることから、ガラスクロスに内部歪みが生じやすく、低質量のガラスクロスを該ガラスクロスの質量割合が低いものとなるように樹脂溶液を含浸させてプリプレグとする際にタテシワの発生抑制が困難となるものであった。また、比較例３は、ガラスクロス質量が１０ｇ／ｍ２を超えてしまうものでもあった。
【０１４２】
比較例４は、隣接する経糸間の隙間実測値（Ｉｗ）と隣接する緯糸間の隙間実測値（Ｉｆ）との比（Ｉｗ／Ｉｆ）が１．６０を越えるものであったことから、経糸による緯糸の把持が不十分となり、低質量のガラスクロスを該ガラスクロスの質量割合が低いものとなるように樹脂溶液を含浸して硬化する際に、緯糸がガラスクロス幅方向に微妙に動くことの抑制が困難となり、これに起因してタテシワの発生の抑制が困難となるものであった。
【０１４３】
比較例５は、隣接する経糸間の隙間設計値Ｉｗｄ、及び隣接する緯糸間の隙間設計値Ｉｆｄが９５μｍを超えるものであり、これを隣接する経糸間の隙間実測値（Ｉｗ）と隣接する緯糸間の隙間実測値（Ｉｆ）との比（Ｉｗ／Ｉｆ）が１．１０以上１．６０以下、及び、バスケットホール面積割合が１２％以上２０％以下となるように開繊処理を施したため、各フィラメントが緩んだ状態でガラスクロス中に存在することとなり、これに起因して、特に緯糸を構成する各フィラメントが目曲がりを起こし、これに起因してタテシワが発生しやすくなるものであった。
【０１４４】
比較例６は、バスケットホール面積割合が２０％を越えるものであったことから、低質量のガラスクロスを該ガラスクロスの質量割合が低いものとなるように樹脂溶液を含浸させてプリプレグとする際にピンホールの発生の抑制が困難となるものであった。
【０１４５】
比較例７は、隣接する経糸間の隙間設計値Ｉｗｄ、及び隣接する緯糸間の隙間設計値Ｉｆｄが９５μｍを超えるものであり、これを隣接する経糸間の隙間実測値（Ｉｗ）と隣接する緯糸間の隙間実測値（Ｉｆ）との比（Ｉｗ／Ｉｆ）が１．１０以上１．６０以下、及び、バスケットホール面積割合が１２％以上２０％以下となるように開繊処理を施したため、各フィラメントが緩んだ状態でガラスクロス中に存在することとなり、これに起因して、特に緯糸を構成する各フィラメントが目曲がりを起こし、これに起因してタテシワが発生しやすくなるものであった。
【０１４６】
比較例８は、隣接する経糸間の隙間実測値（Ｉｗ）と隣接する緯糸間の隙間実測値（Ｉｆ）との比（Ｉｗ／Ｉｆ）が１．６０を越えるものであったことから、経糸による緯糸の把持が不十分となり、低質量のガラスクロスを該ガラスクロスの質量割合が低いものとなるように樹脂溶液を含浸して硬化する際に、緯糸がガラスクロス幅方向に微妙に動くことの抑制が困難となり、これに起因してタテシワの発生の抑制が困難となるものであった。
【０１４７】
比較例９は、バスケットホール面積割合が１２％未満であることから、ガラスクロスに内部歪みが生じやすく、低質量のガラスクロスを該ガラスクロスの質量割合が低いものとなるように樹脂溶液を含浸させてプリプレグとする際にタテシワの発生抑制が困難となるものであった。
【０１４８】
比較例１０は、隣接する経糸間の隙間設計値Ｉｗｄが９５μｍを超えるものであり、これを比較的マイルドな条件で開繊処理をおこなったことから、バスケットホール面積比率が２０％を越えるものとなり、低質量のガラスクロスを該ガラスクロスの質量割合が低いものとなるように樹脂溶液を含浸させてプリプレグとする際にピンホールの発生の抑制が困難となるものであった。
【要約】
【課題】  低質量のガラスクロスを該ガラスクロスの質量割合が低いものとなるように樹脂溶液を含浸させてプリプレグとする際にも、ピンホール発生の抑制と、上記タテシワ発生の抑制との両立を図ることができるガラスクロスの提供を主な課題とする。
【解決手段】    質量が１０ｇ／ｍ２以下のガラスクロスであって、前記ガラスクロスの、隣接する経糸間の隙間設計値Ｉｗｄが９５μｍ以下、及び隣接する緯糸間の隙間設計値Ｉｆｄが９５μｍ以下であり、前記ガラスクロスの、隣接する経糸間の隙間実測値（Ｉｗ）と隣接する緯糸間の隙間実測値（Ｉｆ）との比（Ｉｗ／Ｉｆ）が１．１０以上１．６０以下であり、前記ガラスクロスの、バスケットホール面積割合が１２％以上２０％以下である、ガラスクロス。
【選択図】  なし